(57)【要約】【課題】  本発明は、液晶を用いた光学補償板等に用いることができ、液晶の配向方向を基材の長尺方向に対して平行な方向以外に容易に設定することが可能な積層体を提供することを主目的とする。【解決手段】  本発明は、基材と、上記基材上に形成され、板状分子を含有する配向層と、上記配向層上に形成され、ネマチック液晶を固定化してなる液晶層とを有する積層体であって、上記板状分子は、上記板状分子の法線方向が上記基材の一定方向を向いて配列したカラム構造を形成し、上記カラム構造は上記基材の一定方向に複数配列しており、上記ネマチック液晶は、上記板状分子の法線方向に対して略垂直に配向していることを特徴とする積層体を提供することにより、上記目的を達成するものである。【選択図】      図１
2006171259.tif 000002
【特許請求の範囲】
【請求項１】
基材と、前記基材上に形成され、板状分子を含有する配向層と、前記配向層上に形成され、ネマチック液晶を固定化してなる液晶層とを有する積層体であって、
前記板状分子は、前記板状分子の法線方向が前記基材の一定方向を向いて配列したカラム構造を形成し、前記カラム構造は前記基材の一定方向に複数配列しており、前記ネマチック液晶は、前記板状分子の法線方向に対して略垂直に配向していることを特徴とする積層体。
【請求項２】
前記基材は長尺の基材であり、前記ネマチック液晶は前記基材の長尺方向に対して交差するように配向していることを特徴とする請求項１に記載の積層体。
【請求項３】
前記配向層は、パターン状の凹部または凸部を有する樹脂層と、前記樹脂層上に形成され、前記カラム構造が前記樹脂層の凹部に沿って配向したカラムナー層とを有することを特徴とする請求項１または請求項２に記載の積層体。
【請求項４】
前記板状分子は、溶液中でリオトロピック液晶性を示すものであることを特徴とする請求項１から請求項３までのいずれかの請求項に記載の積層体。
【請求項５】
請求項１から請求項４までのいずれかの請求項に記載の積層体を用いるものであり、前記積層体の液晶層が光学補償機能を有することを特徴とする光学補償板。
【請求項６】
請求項１から請求項４までのいずれかの請求項に記載の積層体を用いるものであり、前記積層体の液晶層が光学補償機能を有し、配向層が偏光機能を有することを特徴とする光学補償偏光板。
【請求項７】
請求項１から請求項４までのいずれかの請求項に記載の積層体を用いるものであり、前記積層体の液晶層および配向層が光学補償機能を有することを特徴とする積層型光学補償板。
【請求項８】
請求項１から請求項４までのいずれかの請求項に記載の積層体と、電極層と、配向膜とを有することを特徴とする液晶表示素子用基板。
【請求項９】
請求項１から請求項４までのいずれかの請求項に記載の積層体を用いることを特徴とする液晶表示素子。
【請求項１０】
基材上に板状分子を含有する配向層形成用塗工液を塗布し、前記板状分子を、前記板状分子の法線方向が前記基材の一定方向を向いて配列したカラム構造を形成するように配向させて塗膜を形成する塗膜形成工程、前記塗膜を乾燥する乾燥工程、および、前記板状分子の配向状態を固定化する固定化工程を行うことにより配向層を形成する配向層形成工程と、
前記配向層上に液晶組成物を塗布し、前記液晶組成物中のネマチック液晶を、前記板状分子の法線方向に対して略垂直になるように配向させ、前記ネマチック液晶の配向状態を固定化することにより液晶層を形成する液晶層形成工程と
を有することを特徴とする積層体の製造方法。
【請求項１１】
前記配向層形成工程の塗膜形成工程では、前記配向層形成用塗工液に対し剪断応力が加わる塗布方法が用いられることを特徴とする請求項１０に記載の積層体の製造方法。
【請求項１２】
前記配向層形成工程の塗膜形成工程前に、前記基材上にパターン状の凹部または凸部を有する樹脂層を形成する樹脂層形成工程が行われることを特徴とする請求項１０に記載の積層体の製造方法。
【請求項１３】
前記配向層形成工程の塗膜形成工程では、スプレーコート法、ディップコート法、インクジェット法、またはフレキソ印刷法が用いられることを特徴とする請求項１２に記載の積層体の製造方法。
【請求項１４】
前記樹脂層形成工程は、前記基材上またはパターン状の凸部または凹部を有する凹部形成用基板上に硬化性樹脂組成物を塗布する塗布工程と、前記基材および前記凹部形成用基板を、前記硬化性樹脂組成物を挟んで重ね合わせる配置工程と、前記硬化性樹脂組成物を硬化させて硬化性樹脂とする硬化工程と、前記硬化性樹脂組成物または前記硬化性樹脂から前記凹部形成用基板を剥離してパターン状の凹部または凸部を形成する凹部形成工程とを有することを特徴とする請求項１２または請求項１３に記載の積層体の製造方法。
【請求項１５】
前記配向層形成工程の固定化工程では、前記板状分子を架橋する方法が用いられることを特徴とする請求項１０から請求項１４までのいずれかの請求項に記載の積層体の製造方法。
【発明の詳細な説明】
【技術分野】
【０００１】
本発明は、光学補償板等に用いることが可能な積層体に関するものである。
【背景技術】
【０００２】
現在、液晶表示素子には光学補償板が多く利用されている。液晶は方向によって屈折率が異なるという屈折率異方性を有するため、液晶表示素子を斜め方向から見た場合には表示品位が低下してしまう。このような視野角依存性を改善するために、光学補償板が必要となる。
【０００３】
一般的な光学補償板としては、延伸フィルムや、液晶を用いたものなどが挙げられる。液晶を用いた光学補償板は、延伸フィルムに比べて異方性が大きいため、１／１０の薄さで同じ機能が出せるという利点を有するが、液晶を配向させるための配向膜が必要となる。
【０００４】
この配向膜としては、一般にラビング膜や光配向膜が用いられている。しかしながら、ラビング膜では、静電気や塵の発生、大面積処理時のムラなどの問題がある。また、光配向膜では、静電気や塵の発生がなく、定量的な配向処理の制御ができる点で有用であるが、露光プロセスが必要なことから装置コストがかかり、光反応の速度が遅いという問題がある。
【０００５】
一方、特許文献１には、リオトロピック液晶性を示す二色性色素を用いた配向膜が提案されている。リオトロピック液晶性を示す二色性色素は、この二色性色素を含有する塗工液を剪断力が作用する塗布方法を用いて塗布することにより配向処理することができるので、効率よく配向膜を形成することができるという利点を有する。
【０００６】
ここで、光学補償板は視野角依存性を改善するために用いられることから、光学補償板を液晶表示素子に組み込む際には、液晶セルの液晶の配向方向、または、偏光板の吸収軸と、光学補償板の光学軸とが特定の角度をなすように配置される。このような配置とするには、光学補償板を所定の寸法に切断して、光学軸を所定の向きに配置して液晶セルや偏光板に貼付しなければならず、手間がかかるという問題がある。そこで、例えば長尺フィルムの長尺方向に対して特定の角度をなすような光学軸を有する光学補償板が求められている。
【０００７】
上述した液晶を用いた光学補償板において、配向膜としてラビング膜を用いた場合、長尺フィルムの長尺方向に対して角度をなして連続的にラビングすることは困難であることから、長尺フィルムの長尺方向に対して角度をなして液晶が配向している光学補償板を得ることは難しい。また、配向膜として光配向膜を用いた場合、長尺フィルムの長尺方向に対して角度をもたせた液晶配向の要求を満たすことはできるが、長時間にわたって光配向処理する場合は、偏光の照射方向と長尺フィルムとの角度や距離を精密に維持し続けることは困難である。
【０００８】
【特許文献１】特開２００２−１４８４４１号公報
【発明の開示】
【発明が解決しようとする課題】
【０００９】
本発明は、上記問題点に鑑みてなされたものであり、液晶を用いた光学補償板等に用いることができ、液晶の配向方向を基材の長尺方向に対して平行な方向以外に容易に設定することが可能な積層体を提供することを主目的とするものである。
【課題を解決するための手段】
【００１０】
上記目的を達成するために、本発明は、基材と、上記基材上に形成され、板状分子を含有する配向層と、上記配向層上に形成され、ネマチック液晶を固定化してなる液晶層とを有する積層体であって、
上記板状分子は、上記板状分子の法線方向が上記基材の一定方向を向いて配列したカラム構造を形成し、上記カラム構造は上記基材の一定方向に複数配列しており、上記ネマチック液晶は、上記板状分子の法線方向に対して略垂直に配向していることを特徴とする積層体を提供する。
【００１１】
本発明によれば、ネマチック液晶が板状分子の法線方向に対して略垂直に配向するので、例えば基材として長尺の基材を用いた場合、板状分子の法線方向を基材の長尺方向に設定することで、ネマチック液晶を基材の幅方向に容易に配向させることができる。また、上記配向層は、例えば板状分子を含有する配向層形成用塗工液を剪断応力を加えながら塗布することにより形成されるものであり、上記板状分子からなるカラム構造は、配向層形成用塗工液の塗布方向に沿って配向することから、通常行われているように基材の長尺方向に配向層形成用塗工液を塗布することにより、上記板状分子の法線方向を基材の長尺方向に設定することができ、通常の塗布方法を用いるだけでネマチック液晶の配向方向を基材の幅方向に設定することができるのである。さらに、このように板状分子を含有する配向層形成用塗工液を塗布することにより配向能を有する配向層を形成することができるので、ラビング処理や配向処理等の配向処理を要することなく、簡便な方法でネマチック液晶を配向させることができ、本発明の積層体を用いて例えば光学補償板とする場合には、製造効率のよい光学補償板とすることが可能である。
【００１２】
上記発明においては、上記基材は長尺の基材であり、上記ネマチック液晶は上記基材の長尺方向に対して交差するように配向していることが好ましい。このような積層体を用いて例えば光学補償板とする場合、従来のように所定の寸法に切断することなく、基材の長尺方向に吸収軸が向いた偏光板とそのまま貼り合わせることが可能な光学補償板とすることができるからである。
【００１３】
また、本発明においては、上記配向層は、パターン状の凹部または凸部を有する樹脂層と、上記樹脂層上に形成され、上記カラム構造が上記樹脂層の凹部に沿って配向したカラムナー層とを有するものであってもよい。上記樹脂層の凹部を利用して上記板状分子からなるカラム構造を配向させることにより、配向能を有するカラムナー層とすることができるからである。また、上記板状分子からなるカラム構造は上記樹脂層の凹部に沿って配向するので、上記樹脂層の凹部または凸部のパターンを適宜選択することにより板状分子からなるカラム構造の配列方向を制御することができ、ネマチック液晶の配向方向も制御することが可能となるからである。これにより、本発明の積層体を用いて、例えば所望の光学異方性を有する光学補償板とすることが可能となる。
【００１４】
さらに、本発明においては、上記板状分子は、溶液中でリオトロピック液晶性を示すものであることが好ましい。このような板状分子は、溶液中で自己組織化によりカラム構造を形成し、リオトロピック液晶性を示すので、この板状分子を含有する配向層形成用塗工液を塗布することにより、板状分子からなるカラム構造を容易に配向させることができるからである。
【００１５】
本発明は、また、上述した積層体を用いるものであり、上記積層体の液晶層が光学補償機能を有することを特徴とする光学補償板を提供する。
【００１６】
本発明の光学補償板は、上述した積層体を用いることから、例えば長尺の基材の幅方向にネマチック液晶を配向させることができるので、基材の幅方向に光学軸を有する光学補償板とすることができる。これにより、本発明の光学補償板を偏光板と貼り合わせる際には、どちらかを所定の寸法に切断することなく、製造効率を向上させることができる。
【００１７】
さらに、本発明は、上述した積層体を用いるものであり、上記積層体の液晶層が光学補償機能を有し、配向層が偏光機能を有することを特徴とする光学補償偏光板を提供する。
【００１８】
本発明においては、上述した積層体を用いることから、配向層に含有される板状分子の法線方向に対して略垂直となるようにネマチック液晶を配向させることができ、また、液晶層が光学補償機能、配向層が偏光機能を有するので、液晶層の光学軸と配向層の吸収軸とが約９０°となるように配置された光学補償偏光板を容易に得ることができる。さらに、光学補償機能を有する液晶層と、偏光機能を有する配向層とが一体に形成されているので、光学補償偏光板の薄型化および軽量化が可能である。また、本発明の光学補償偏光板は、少なくとも基材と配向層と液晶層とを有するものであれば偏光機能と光学補償機能をもつので、偏光板および光学補償板を別個に形成し貼り合わせたものと比較して、配向層と液晶層との間に保護フィルムが介在しないので、保護フィルムによる屈折率変化を考慮する必要がなく、さらに積層数の多さによる透過率の低下を抑制することができる。
【００１９】
また、本発明は、上述した積層体を用いるものであり、上記積層体の液晶層および配向層が光学補償機能を有することを特徴とする積層型光学補償板を提供する。
【００２０】
本発明においては、上述した積層体の液晶層および配向層が光学補償機能を有しており、それぞれの層の補償範囲が異なるので、補償範囲の広いものとすることが可能である。
【００２１】
本発明は、また、上述した積層体と、電極層と、配向膜とを有することを特徴とする液晶表示素子用基板を提供する。
【００２２】
本発明によれば、上述した積層体を有するので、例えば積層体を光学補償板、光学補償偏光板および積層型光学補償板として用いた場合には、上述したような利点を有する液晶表示素子用基板とすることができる。また、積層体の配向層および液晶層が、積層体の基材よりも配向膜側に形成されている場合、本発明の液晶表示素子用基板を用いて液晶表示素子とした際に、基材の内側に配向層および液晶層が形成されることになるので、基材の複屈折による影響を受けなく、基材に用いる材料の選択肢が広がるため、液晶表示素子の薄型化および軽量化を図ることができ、さらには製造コストの削減にもつながる。
【００２３】
さらに、本発明は、上述した積層体を用いることを特徴とする液晶表示素子を提供する。
【００２４】
本発明によれば、上述した積層体を用いるので、例えば積層体を光学補償板、光学補償偏光板および積層型光学補償板として用いた場合には、上述したような利点を有する液晶表示素子とすることができる。
【００２５】
また、本発明は、基材上に板状分子を含有する配向層形成用塗工液を塗布し、上記板状分子を、上記板状分子の法線方向が上記基材の一定方向を向いて配列したカラム構造を形成するように配向させて塗膜を形成する塗膜形成工程、上記塗膜を乾燥する乾燥工程、および、上記板状分子の配向状態を固定化する固定化工程を行うことにより配向層を形成する配向層形成工程と、
上記配向層上に液晶組成物を塗布し、上記液晶組成物中のネマチック液晶を、上記板状分子の法線方向に対して略垂直になるように配向させ、上記ネマチック液晶の配向状態を固定化することにより液晶層を形成する液晶層形成工程と
を有することを特徴とする積層体の製造方法を提供する。
【００２６】
本発明によれば、板状分子を含有する配向層形成用塗工液を塗布することより板状分子を配向させて配向能を有する配向層を形成し、この配向層の配向能を利用してネマチック液晶を配向させることにより液晶層を形成するものである。このネマチック液晶は、上述したように板状分子の法線方向に対して略垂直となるように配向するので、長尺の基材を用いた場合は、基材の幅方向にネマチック液晶を容易に配向させることができる。これにより、例えば基材の幅方向に光学軸をもつ光学補償板として用いることが可能な積層体を簡便な方法で製造することが可能である。
【００２７】
上記発明においては、上記配向層形成工程の塗膜形成工程では、上記配向層形成用塗工液に対し剪断応力が加わる塗布方法が用いられることが好ましい。剪断応力が加わる塗布方法を用いることにより、塗布方向に沿って板状分子からなるカラム構造を配列させることができるからである。
【００２８】
また、本発明においては、上記配向層形成工程の塗膜形成工程前に、上記基材上にパターン状の凹部または凸部を有する樹脂層を形成する樹脂層形成工程が行われてもよい。この樹脂層が形成されることにより、樹脂層の凹部に沿って板状分子からなるカラム構造を配向させることができるからである。また、樹脂層の凹部または凸部のパターンを選択することにより板状分子からなるカラム構造の配列方向を制御することができるので、ネマチック液晶の配向方向を制御することが可能となるからである。これにより、本発明により製造された積層体を光学補償板として用いる場合には、所望の光学異方性を有する光学補償板とすることができる。
【００２９】
上記発明においては、上記配向層形成工程の塗膜形成工程では、スプレーコート法、ディップコート法、インクジェット法、またはフレキソ印刷法が用いられることが好ましい。このような方法を用いることにより、上記板状分子からなるカラム構造を上記樹脂層の凹部に沿って容易に配向させることができるからである。
【００３０】
また、上記発明においては、上記樹脂層形成工程は、上記基材上またはパターン状の凸部または凹部を有する凹部形成用基板上に硬化性樹脂組成物を塗布する塗布工程と、上記基材および上記凹部形成用基板を、上記硬化性樹脂組成物を挟んで重ね合わせる配置工程と、上記硬化性樹脂組成物を硬化させて硬化性樹脂とする硬化工程と、上記硬化性樹脂組成物または上記硬化性樹脂から上記凹部形成用基板を剥離してパターン状の凹部または凸部を形成する凹部形成工程とを有することが好ましい。上記樹脂層は、凹部形成用基板の凸部が複製されることにより形成されるものであることから、凹部形成用基板の凸部または凹部のパターンを適宜選択することにより、板状分子からなるカラム構造の配列方向およびネマチック液晶の配向方向を任意に設定することができるからである。また、凹部形成用基板の原版を一度作製するだけで、所望の光学異方性を有する光学補償板等に用いることが可能な積層体を大量に製造できるため、製造効率が向上するからである。
【００３１】
さらに、本発明においては、上記配向層形成工程の固定化工程では、上記板状分子を架橋する方法が用いられることが好ましい。これにより、板状分子からなるカラム構造の配向性が安定し、耐熱性に優れた配向層を形成することができるからである。
【発明の効果】
【００３２】
本発明によれば、長尺の基材を用いた場合、ネマチック液晶を基材の幅方向に容易に配向させることができるので、例えば基材の幅方向に光学軸をもつ光学補償板として用いることが可能である。また、板状分子を含有する配向層形成用塗工液を塗布することにより配向層を形成することができるので、ラビング処理や配向処理等の配向処理を要することなく、簡便な方法でネマチック液晶を配向させることができ、製造効率を向上させることができるという効果を奏する。
【発明を実施するための最良の形態】
【００３３】
以下、本発明の積層体、これを用いた光学補償板、光学補償偏光板、積層型光学補償板、液晶表示素子用基板および液晶表示素子、ならびに積層体の製造方法について詳細に説明する。
【００３４】
Ａ．積層体
まず、本発明の積層体について説明する。
本発明の積層体は、基材と、上記基材上に形成され、板状分子を含有する配向層と、上記配向層上に形成され、ネマチック液晶を固定化してなる液晶層とを有する積層体であって、上記板状分子は、上記板状分子の法線方向が上記基材の一定方向を向いて配列したカラム構造を形成し、上記カラム構造は上記基材の一定方向に複数配列しており、上記ネマチック液晶は、上記板状分子の法線方向に対して略垂直に配向していることを特徴とするものである。
【００３５】
本発明の積層体について図面を参照しながら説明する。図１は、本発明の積層体の一例を示す概略断面図である。図１に示すように、本発明の積層体１１は、基材１と、この基材１上に形成され、板状分子を含有する配向層２と、この配向層２上に形成され、ネマチック液晶を固定化してなる液晶層３とを有するものである。
【００３６】
図２（ａ）は、本発明に用いられる板状分子のモデル構造および法線方向を示した図であり、図２（ｂ）は、本発明に用いられる配向層の概略斜視図である。図２（ｂ）に示すように、この配向層においては、板状分子１２は、板状分子１２の法線方向ｎが基材１の一定方向を向くように配列してカラム構造１２´を形成し、このようなカラム構造１２´が複数配列して配向層を構成している。本発明においては、配向層はこのように板状分子１２が配列して構成されるものであるため、複数のカラム構造１２´のカラムの軸方向は、基材１の一定方向を向いており、これにより配向能を有する層とすることができる。
【００３７】
図３は、本発明の積層体の概略斜視図であり、配向層中の板状分子の法線方向と液晶層中のネマチック液晶の配向方向との関係を示すものである。図３において、液晶層を構成するネマチック液晶１３は、板状分子１２の法線方向ｎに対して直交するような方向ｍに配向している。このように本発明においては、ネマチック液晶が板状分子の法線方向に対して略垂直に配向するので、例えば基材として長尺の基材を用いた場合、板状分子の法線方向を基材の長尺方向に設定することで、ネマチック液晶を基材の幅方向に容易に配向させることができる。また、上記配向層が、例えば板状分子を含有する配向層形成用塗工液を剪断応力を加えながら塗布することにより形成される場合、図２（ｂ）に示すように板状分子１２の法線方向ｎが塗布方向Ａを向くように積層してカラム構造１２´が形成されるので、板状分子の法線方向を基材の長尺方向に設定するためには、長尺方向と平行に配向層形成用塗工液を塗布する必要があるが、このように塗布することは通常行われている手段であり非常に容易であることから、本発明においては容易に基材の幅方向にネマチック液晶を配向させることができるのである。
【００３８】
なお、本発明においては略垂直とは、上記配向層の板状分子１２の法線方向ｎと、上記液晶層のネマチック液晶の配向方向ｍとのなす角度θが、９０°±５°の範囲となることを意味するものである。この角度θは、９０°±１°の範囲であることが好ましい。なお、上記角度は位相差測定装置（王子計測機社製、商品名ＫＯＢＲＡ）を用いて測定した値とする。
【００３９】
また、本発明においては、このように板状分子を含有する配向層形成用塗工液を塗布することにより配向能を有する配向層を形成することができるので、ラビング処理や配向処理等の配向処理を要することなく、簡便な方法でネマチック液晶を配向させることができ、本発明の積層体を用いて例えば光学補償板とする場合には、製造効率のよい光学補償板とすることが可能である。
以下、このような積層体の各構成部材について説明する。
【００４０】
１．配向層
まず、本発明に用いられる配向層について説明する。本発明に用いられる配向層は、後述する基材上に形成され、板状分子を含有する層である。また、配向層に含有される板状分子は、板状分子の法線方向が基材の一定方向を向いて配列したカラム構造を形成するものである。この板状分子からなるカラム構造と、後述する液晶層を構成するネマチック液晶との相互作用によりネマチック液晶が板状分子の法線方向に対して略垂直に配向するので、配向層はネマチック液晶の配向を制御する配向能を有するのである。
【００４１】
本発明における配向層は、板状分子を含有し、ネマチック液晶を所定の方向に配向させることができるものであれば特に限定されるものではないが、好ましい態様として、板状分子を含有する単一層である場合（第１の態様）と、パターン状の凹部または凸部を有する樹脂層と、この樹脂層上に形成され、板状分子からなるカラム構造が樹脂層の凹部に沿って配向したカラムナー層とを有する場合（第２の態様）とが挙げられる。以下、各態様について説明する。
【００４２】
（１）第１の態様
本発明における配向層の第１の態様は、配向層が板状分子を含有する単一層である場合である。上記配向層が単一層であることにより、本発明の積層体を薄型化することができる。
【００４３】
本態様に用いられる板状分子は、板状分子の法線方向が基板の一定方向を向いて配列したカラム構造を形成するものである。
【００４４】
なお、ここでいう板状分子とは、少なくとも複数の芳香環構造を有し、分子のコア部分が平面状に配置されているものをいう。
【００４５】
このような板状分子としては、柱状に積層することによりカラム構造を形成することができるものであれば特に限定されるものではない。カラム構造を形成する板状分子としては、例えば、スルホン酸基等の親水性基を有する板状分子、または長鎖のアルキル基等の疎水性基を有する板状分子が挙げられる。中でも、親水性基を有する板状分子を用いることが好ましい。親水性基を有する板状分子は、この親水性基が小さく、隣接するカラム構造同士の距離が近いため、容易にカラム構造を配列させることができるからである。また、スルホン酸基等の親水部を中和して水に難溶もしくは不溶とすることで固定化処理が容易となるからである。
【００４６】
上記親水性基としては、スルホン酸基、スルホン酸ナトリウム基、スルホン酸アンモニウム基、スルホン酸リチウム基、スルホン酸カリウム基等のスルホン酸系の親水性基、およびカルボキシル基、カルボン酸ナトリウム基、カルボン酸アンモニウム基、カルボン酸リチウム基、カルボン酸カリウム基等のカルボン酸系の親水性基、水酸基、アミノ基などが挙げられる。中でも、スルホン酸系の親水性基であることが好ましい。
【００４７】
なお、板状分子がカラム構造を形成しているとは、Ｘ線回折装置を用いて測定することにより確認することがきる。
【００４８】
本態様に用いられる板状分子としては、上記の中でも、溶液中でカラム構造を形成し、リオトロピック液晶性を示すものであることが好ましい。このように溶液中でリオトロピック液晶性を示す板状分子は自己組織化力が高いからである。例えば溶液中でリオトロピック液晶性を示す板状分子を含有する配向層形成用塗工液を塗布することにより、板状分子の自己組織化を利用してカラム構造を容易に配向させることができる。
【００４９】
このような溶液中でリオトロピック液晶性を示す板状分子としては、水溶液中でリオトロピック液晶性を示す板状分子、または有機溶媒中でリオトロピック液晶性を示す板状分子が挙げられる。上記の溶液の種類は、上記板状分子の置換基によって異なるものであり、板状分子がスルホン酸基等の親水性基を有する場合は水溶液が用いられ、長鎖のアルキル基等の疎水性基を有する場合は有機溶媒が用いられる。本態様においては、中でも、水溶液中でカラム構造を形成し、リオトロピック液晶性を示す板状分子を用いることが好ましい。このような板状分子は、水溶液中で自己組織化によりカラム構造を形成し、リオトロピック液晶性を示すので、この板状分子を含有する配向層形成用塗工液を塗布することにより、カラム構造を容易に配向させることができるからである。さらに、上記板状分子が水溶性であることにより、上記カラム構造を固定化するための固定化処理が容易となるからである。
【００５０】
上記水溶液中でカラム構造を形成し、リオトロピック液晶性を示す板状分子の具体例としては、下記化学式で示される物質が挙げられる。
【００５１】
【化１】
2006171259.tif 000003
【００５２】
【化２】
2006171259.tif 000004
【００５３】
【化３】
2006171259.tif 000005
【００５４】
【化４】
2006171259.tif 000006
【００５５】
【化５】
2006171259.tif 000007
【００５６】
【化６】
2006171259.tif 000008
【００５７】
【化７】
2006171259.tif 000009
【００５８】
【化８】
2006171259.tif 000010
【００５９】
【化９】
2006171259.tif 000011
【００６０】
【化１０】
2006171259.tif 000012
【００６１】
【化１１】
2006171259.tif 000013
【００６２】
【化１２】
2006171259.tif 000014
【００６３】
【化１３】
2006171259.tif 000015
【００６４】
【化１４】
2006171259.tif 000016
【００６５】
【化１５】
2006171259.tif 000017
【００６６】
【化１６】
2006171259.tif 000018
【００６７】
上記各化学式中のアルキル基は、炭素原子１〜４個を有するものであることが好ましい。また、上記各化学式中のハロゲンとしては、Ｃｌ、Ｂｒであることが好ましい。さらに、上記各化学式中のカチオンとしては、Ｈ＋、Ｌｉ＋、Ｎａ＋、Ｋ＋、Ｃｓ＋またはＮＨ４＋が挙げられる。これらの物質は単独でも、２種以上を組み合わせて用いることもできる。
【００６８】
本発明に用いられる板状分子としては、上記の物質の中でも上記化学式Ｉ〜Ｖで表される物質が好適に用いられる。
【００６９】
また、上記板状分子としては、上述したようなリオトロピック液晶性を示すものに限定されるものではなく、サーモトロピック液晶性を示すものであってもよい。
【００７０】
さらに、本態様に用いられる配向層としては、上記板状分子の他に、液晶材料を含有していてもよい。例えば、板状分子からなるカラム構造が塗布により配向しにくい場合でも、液晶材料を配向させることにより、この液晶材料の配向方向に沿って板状分子からなるカラム構造を配向させることができるからである。上記液晶材料としては、板状分子からなるカラム構造を配向させることができる液晶材料であれば特に限定されるものではないが、本発明の積層体を後述する光学補償偏光板や積層型光学補償板等に用いる場合には、偏光機能や光学補償機能を有する配向層とすることが可能な液晶材料を用いることが好ましい。また、上記液晶材料と板状分子との液晶組成物は、リオトロピック液晶性を示すものであっても、サーモトロピック液晶性を示すものであってもよいが、通常はサーモトロピック液晶性を示すものが用いられる。
【００７１】
本態様に用いられる配向層の厚みは、本発明の積層体の用途に応じて異なるものであるが、通常、１０ｎｍ〜１０００ｎｍの範囲内が好ましく、２０ｎｍ〜５００ｎｍの範囲内がより好ましく、５０ｎｍ〜３００ｎｍの範囲内がさらに好ましい。配向層の厚みが薄すぎるとネマチック液晶の配向を十分に制御できない場合があり、一方、厚すぎると表面近傍で配向乱れを生じる場合があり、コスト的にも好ましくないからである。
【００７２】
また、上記配向層の光透過率は、可視光領域おいて８０％以上であることが好ましく、９０％以上であることがより好ましい。なお、上記透過率は、スペクトルフォトメーター（トプコン社製  ＳＲ−３）を用いて、４０ｃｍの距離で測定した値とする。
【００７３】
このような配向層は、上記板状分子を含有する配向層形成用塗工液中で、上記板状分子からなるカラム構造を形成させ、この配向層形成用塗工液を塗布することで、カラム構造を維持した状態で、基材上に形成することができる。なお、配向層の形成方法については、後述する「Ｇ．積層体の製造方法」の項で詳しく説明するので、ここでの記載は省略する。
【００７４】
（２）第２の態様
本発明における配向層の第２の態様は、例えば図４に示すように、配向層２が、パターン状の凹部を有する樹脂層２ａと、上記樹脂層２ａ上に形成され、上記板状分子からなるカラム構造が上記樹脂層２ａの凹部に沿って配向したカラムナー層２ｂとを有する場合である。このカラムナー層においては、例えば図５に示すように、パターン状の凹部を有する樹脂層２ａ上に板状分子１２を含有する配向層形成用塗工液を塗布することにより、板状分子１２はその法線方向ｎが一定方向を向くように配列してカラム構造１２´を形成し、このカラム構造１２´が樹脂層２ａの凹部に沿って複数配列して、複数のカラム構造１２´のカラムの軸方向が基材１の一定方向に揃うので、配向能を有する層とすることができる。
【００７５】
また、本態様においては、板状分子からなるカラム構造は、上述したように樹脂層の凹部に沿って配向することから、樹脂層の凹部または凸部のパターンを適宜選択することにより、板状分子からなるカラム構造の配列方向を制御することができる。また、後述する液晶層を構成するネマチック液晶は、上述したように板状分子の法線方向に対して略垂直に配向するものであり、板状分子の法線方向とはカラム構造の配列方向であることから、樹脂層の凹部または凸部のパターンを選択することによりネマチック液晶の配向方向を制御することができる。これにより、本発明の積層体を用いて例えば光学補償板とした場合、光学補償板の光学軸を任意に設定することが可能となる。さらに、パターン状の凹部または凸部を有する樹脂層は、例えば基材と表面にパターン状の凸部または凹部を有する凹部形成用基板との間に樹脂組成物を挟み込んで樹脂組成物を硬化させ、凹部形成用基板を剥離することにより形成されることから、凹部形成用基板の凸部または凹部のパターンを選択することにより、所望の凹部または凸部のパターンを容易に形成することができる。本態様においては、このような樹脂層を有することにより、簡便な方法で板状分子からなるカラム構造の配列方向およびネマチック液晶の配向方向を制御することができるので、本発明の積層体を用いることにより、所望の向きの光学軸を有する光学補償板を容易に作製することが可能である。
以下、このような配向層の各構成について説明する。なお、カラムナー層については、上述した第１の態様に記載した配向層と同様であるので、ここでの説明は省略する。
【００７６】
（樹脂層）
本態様に用いられる樹脂層は、後述する基材上に形成され、表面にパターン状の凹部または凸部を有するものである。このような凹部または凸部のパターンの形状としては、板状分子からなるカラム構造を配向させて、配向能を有する層とすることが可能となる形状であれば特に限定されるものではないが、中でもストライプ状であることが好ましい。ストライプ状の凹部に沿って容易に板状分子からなるカラム構造を配向させることができるからである。
【００７７】
上記凹部の幅としては、後述する板状分子の種類等によっても異なるものであるが、通常０．１μｍ〜１０μｍの範囲内、より好ましくは０．２μｍ〜１μｍの範囲内、特に０．２μｍ〜０．４μｍの範囲内とすることが好ましい。凹部の幅を上記範囲よりも狭く形成するのは製造法的に困難であり、逆に凹部の幅を広くし過ぎると板状分子からなるカラム構造を配列させることが困難となる場合があるからである。ここで、凹部の幅とは、例えば図６のａで示される幅であり、凹状に形成されている部分の幅をいうこととする。
【００７８】
また、凹部の深さとしては、通常０．０５μｍ〜１μｍの範囲内、中でも０．１μｍ〜０．２μｍの範囲内であることが好ましい。凹部の深さが浅すぎると板状分子からなるカラム構造を配向させる性能が低くなり、凹部の深さが深すぎると後述するネマチック液晶の配向に悪影響を及ぼす可能性があるからである。ここで、凹部の深さとは、例えば図６のｂで示される深さであり、凹部内の最深部から凹部の端部までの高さをいうこととする。
【００７９】
さらに、凹部のパターンの形状がストライプ状である場合、凹部の間隔は、板状分子の種類等により異なるものであるが、通常隣接する凹部の端と凹部の端との間隔、すなわち凸部の幅が可視光の波長の半分以下であり、０．０５μｍ〜２μｍの範囲内、より好ましくは０．１μｍ〜１μｍの範囲内、特に０．１μｍ〜０．２μｍの範囲内であることが好ましい。隣接する凹部の端と凹部の端との間隔を上記範囲よりも狭く形成するのは製造法的に困難であり、逆に隣接する凹部の端と凹部の端との間隔を広くし過ぎると板状分子からなるカラム構造を配列させることが困難となる場合があるからである。また、隣接する凹部の端と凹部の端との間隔が可視光の波長に近い値であると、光の回折により光学的に色付き等の不具合が生じる可能性があるからである。ここで、隣接する凹部の端と凹部の端との間隔とは、例えば図６のｃで示される間隔である。
【００８０】
また、凹部のピッチとしては、板状分子の種類等により適宜選択されるものであるが、通常０．１μｍ〜１０μｍの範囲内、好ましくは０．２μｍ〜１μｍの範囲内、特に０．２μｍ〜０．４μｍの範囲内とすることが好ましい。凹部のピッチを上記範囲よりも狭く形成するのは製造法的に困難であり、逆に凹部のピッチを広くし過ぎると板状分子からなるカラム構造を配列させることが困難となる場合があるからである。ここで、凹部のピッチとは、例えば図６のｄで示されるピッチであり、隣接する凹部の中心から凹部の中心までの距離をいうこととする。
【００８１】
上記凹部の断面形状としては特に限定されるものではなく、例えば図４に示すように矩形であってもよく、台形等その他の断面形状であってもよいが、中でも、矩形であること好ましい。これにより、板状分子からなるカラム構造を容易に配向させることが可能となるからである。
【００８２】
また、本態様に用いられる樹脂層は、硬化性樹脂からなることが好ましい。硬化性樹脂からなる樹脂層は、目的とする凹部に対応する凸部を表面に有する凹部形成用基板を準備し、この凹部形成用基板と後述する基材との間に硬化性樹脂組成物を挟んで硬化させることにより、容易に凹部または凸部を形成することができるからである。また、硬化性樹脂組成物を硬化させた硬化性樹脂からなることにより、凹部の形状を安定化させることができるからである。
【００８３】
本態様に用いられる硬化性樹脂組成物としては、エネルギー線の照射により硬化するエネルギー線硬化性樹脂組成物、または熱により硬化する熱硬化性樹脂組成物を挙げることができる。本態様においては、中でもエネルギー線硬化性樹脂組成物が好ましい。上記エネルギー線硬化性樹脂組成物としては、紫外線の照射により硬化するＵＶ硬化性樹脂組成物、電子線の照射により硬化する電子線硬化性樹脂組成物等を挙げることができるが、中でもＵＶ硬化性樹脂組成物が好ましい。エネルギー線として紫外線を用いる方法は、既に確立された技術であることから、本発明への応用が容易であるからである。
【００８４】
上記ＵＶ硬化性樹脂組成物としては、紫外線の照射により硬化するものであれば、特に限定されないが、多官能モノマー成分および／またはオリゴマー成分および／またはポリマー成分が光重合して硬化するものであることが好ましい。
【００８５】
上記多官能モノマー成分としては、特に限定されるものではないが、多官能アクリレートモノマーが好適に用いられる。具体的には、エチレングリコール（メタ）アクリレート、ジエチレングリコールジ（メタ）アクリレート、プロピレングリコールジ（メタ）アクリレート、ジプロピレングリコールジ（メタ）アクリレート、ポリエチレングリコールジ（メタ）アクリレート、ポリプロピレングリコールジ（メタ）アクリレート、ヘキサンジ（メタ）アクリレート、ネオペンチルグリコールジ（メタ）アクリレート、グリセリンジ（メタ）アクリレート、グリセリントリ（メタ）アクリレート、トリメチロールプロパントリ（メタ）アクリレート、１，４−ブタンジオールジアクリレート、ペンタエリスリトール（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールペンタ（メタ）アクリレート等を例示することができる。
【００８６】
上記オリゴマー成分としては、特に限定されるものではないが、例えばウレタンアクリレート、エポキシアクリレート、ポリエステルアクリレート、エポキシ、ビニルエーテル、ポリエン・チオール系等を挙げることができる。
【００８７】
また、上記ポリマー成分としては、特に限定されるものではないが、例えば光架橋型ポリマーが挙げられ、具体的には光二量化反応を起こすポリビニルケイ皮酸系樹脂等を使用することができる。
【００８８】
さらに、上記ＵＶ硬化性樹脂組成物に添加する光重合開始剤としては、紫外光、例えば３６５ｎｍ以下の紫外光で活性化し得る光ラジカル重合開始剤が用いられる。具体的には、ベンゾフェノン、ｏ−ベンゾイル安息香酸メチル、４，４−ビス（ジメチルアミン）ベンゾフェノン、４，４−ビス（ジエチルアミン）ベンゾフェノン、α−アミノ・アセトフェノン、４，４−ジクロロベンゾフェノン、４−ベンゾイル−４−メチルジフェニルケトン、ジベンジルケトン、フルオレノン、２，２−ジエトキシアセトフェノン、２，２−ジメトキシ−２−フェニルアセトフェノン、２−ヒドロキシ−２−メチルプロピオフェノン、ｐ−ｔｅｒｔ−ブチルジクロロアセトフェノン、チオキサントン、２−メチルチオキサントン、２−クロロチオキサントン、２−イソプロピルチオキサントン、ジエチルチオキサントン、ベンジルジメチルケタール、ベンジルメトキシエチルアセタール、ベンゾインメチルエーテル、ベンゾインブチルエーテル、アントラキノン、２−ｔｅｒｔ−ブチルアントラキノン、２−アミルアントラキノン、β−クロルアントラキノン、アントロン、ベンズアントロン、ジベンズスベロン、メチレンアントロン、４−アジドベンジルアセトフェノン、２，６−ビス（ｐ−アジドベンジリデン）シクロヘキサン、２，６−ビス（ｐ−アジドベンジリデン）−４−メチルシクロヘキサノン、２−フェニル−１，２−ブタジオン−２−（ｏ−メトキシカルボニル）オキシム、１−フェニル−プロパンジオン−２−（ｏ−エトキシカルボニル）オキシム、１，３−ジフェニル−プロパントリオン−２−（ｏ−エトキシカルボニル）オキシム、１−フェニル−３−エトキシ−プロパントリオン−２−（ｏ−ベンゾイル）オキシム、ミヒラーケトン、２−メチル−１［４−（メチルチオ）フェニル］−２−モルフォリノプロパン−１−オン、２−ベンジル−２−ジメチルアミノ−１−（４−モルフォリノフェニル）−ブタノン、ナフタレンスルホニルクロライド、キノリンスルホニルクロライド、ｎ−フェニルチオアクリドン、４，４−アゾビスイソブチロニトリル、ジフェニルジスルフィド、ベンズチアゾールジスルフィド、トリフェニルホスフィン、カンファーキノン、アデカ社製Ｎ１７１７、四臭化炭素、トリブロモフェニルスルホン、過酸化ベンゾイン、エオシン、メチレンブルー等の光還元性色素とアスコルビン酸やトリエタノールアミンのような還元剤との組み合わせ等を例示できる。本態様では、これらの光重合開始剤を１種または２種以上を組み合わせて用いることができる。
【００８９】
このような光重合開始剤の含有量は、ＵＶ硬化性樹脂組成物中に、０．５〜３０重量％の範囲内、特に１〜１０重量％の範囲内とすることが好ましい。
【００９０】
また、上記ＵＶ硬化性樹脂組成物に使用可能な溶剤としては、例えばメタノール、エタノール、ｎ−プロパノール、イソプロパノール、エチレングリコール、プロピレングリコール等のアルコール類；α−またはβ−テルピネオール等のテルペン類；アセトン、メチルエチルケトン、シクロヘキサノン、Ｎ−メチル−２−ピロリドン等のケトン類；トルエン、キシレン、テトラメチルベンゼン等の芳香族炭化水素類；セロソルブ、メチルセロソルブ、エチルセロソルブ、カルビトール、メチルカルビトール、エチルカルビトール、ブチルカルビトール、プロピレングリコールモノメチルエーテル、プロピレングリコールモノエチルエーテル、ジプロピレングリコールモノメチルエーテル、ジプロピレングリコールモノエチルエーテル、トリエチレングリコールモノメチルエーテル、トリエチレングリコールモノエチルエーテル等のグリコールエーテル類；酢酸エチル、酢酸ブチル、セロソルブアセテート、エチルセロソルブアセテート、ブチルセロソルブアセテート、カルビトールアセテート、エチルカルビトールアセテート、ブチルカルビトールアセテート、プロピレングリコールモノメチルエーテルアセテート、プロピレングリコールモノエチルエーテルアセテート等の酢酸エステル類を例示することができる。また、これらの溶剤の中から１種または２種以上を混合して使用することができる。
【００９１】
本態様においては、ＵＶ硬化性樹脂組成物に溶剤を添加せずに塗布する場合もある。よって、このような溶剤の含有量は、ＵＶ硬化性樹脂組成物中に、０〜９９．９重量％の範囲内、特に０〜８０重量％の範囲内とすることが好ましい。
【００９２】
上記光重合開始剤、および溶剤を上述した範囲内に設定した理由は、以下の通りである。本態様においては、上記硬化性樹脂組成物を基材およびパターン状の凸部または凹部を有する凹部形成用基板の間に挟んで硬化することにより、パターン状の凹部を有する樹脂層を形成することができる。よって、硬化性樹脂組成物は凹部形成用基板の凹凸の隙間に入り込むような所定の粘度を有していることが好ましく、光重合開始剤および溶剤が上述した範囲内であることにより、所望の粘度を有する硬化性樹脂組成物とすることができるのである。
【００９３】
また、上記樹脂層の厚みとしては、本発明の積層体の用途によって異なるものではあるが、凹部の厚みが通常１μｍ以下、好ましくは０．２μｍ以下とする。凹部の厚みが厚すぎると、本発明の積層体が重厚となる可能性があるからである。また、積層体の薄型化を考慮すると凹部の厚みは薄い方が好ましいが、薄すぎるものを形成するのは困難であることから、凹部の厚みは通常０．１μｍ以上である。ここで、凹部の厚みとは、例えば図６のｅで示されるような凹部が形成されている部分の厚みである。
【００９４】
また、本態様に用いられる樹脂層はその表面に凹部または凸部が形成されているため、樹脂層表面は撥水性が高くなり、板状分子からなるカラム構造が十分に配向しない場合がある。本態様におけるカラムナー層は、樹脂層上に配向層形成用塗工液を塗布することにより形成されることから、樹脂層表面は親水性であることが好ましい。この場合、樹脂層上に親水性層が設けられていてもよく、また、樹脂層の表面が親水化処理されたものであってもよい。上記親水性層としては、例えばテトラエトキシシランのゾルゲル法によるシリカ膜等を挙げることができる。また、上記樹脂層の表面を親水性となるように表面処理する方法としては、アルゴンや水などを利用したプラズマ処理による親水性表面処理等が挙げられる。
【００９５】
２．液晶層
次に、本発明に用いられる液晶層について説明する。本発明に用いられる液晶層は、ネマチック液晶を固定化してなるものである。このネマチック液晶は、上述した配向層の板状分子からなるカラム構造と相互作用することにより、板状分子の法線方向に対して略垂直に配向するものである。
【００９６】
本発明において、後述する基材が長尺の基材である場合、ネマチック液晶は基材の長尺方向に対して交差するように配向していることが好ましい。ここで、一般に光学補償板を偏光板と貼り合わせる際には、光学補償板の光学軸が偏光板の吸収軸と９０°等の特定の角度をなすように配置されるものであり、偏光板は通常長尺の高分子フィルムを一軸延伸して作製されるため、その吸収軸は長尺の基材の長尺方向を向いている。本発明の積層体は、基材として長尺の基材を用いた場合にも上述したように基材の幅方向にネマチック液晶を配向させることができるので、例えば本発明の積層体を用いて光学補償板とした場合、光学補償板の光学軸を基材の幅方向に設定することが可能であるため、基材の長尺方向に吸収軸が向いた偏光板とそのまま貼り合わせることができる光学補償板とすることができる。
【００９７】
なお、本発明において、ネマチック液晶が長尺の基材の長尺方向に対して交差するように配向しているとは、配向したネマチック液晶のダイレクターが基材の長尺方向と角度を有する（０°ではない）ことを意味するものである。ここで、上記ネマチック液晶のダイレクターは位相差測定装置（王子計測機社製、商品名ＫＯＢＲＡ）を用いて測定することができる。
【００９８】
また、上記配向層が樹脂層とカラムナー層とを有する場合、板状分子からなるカラム構造は、上述したように樹脂層の凹部に沿って配向するものであることから、本発明においては、樹脂層の凹部または凸部のパターンを適宜選択することにより、板状分子からなるカラム構造の配列方向だけでなく、液晶層を構成するネマチック液晶の配向方向も制御することができる。さらに、本発明の積層体を用いて例えば光学補償板とした場合、光学補償板の光学軸はネマチック液晶の配向方向を向いていることから、所望の光学異方性をもつ光学補償板を容易に安価に提供することが可能である。
【００９９】
本発明に用いられる液晶層はネマチック液晶を固定化してなるものであり、ネマチック液晶の配向状態を固定化することにより形成される。この液晶層に用いられるネマチック液晶としては、上記板状分子の法線方向に対して略垂直に配向するものであり、かつ、所定の温度でネマチック相を示す材料であれば特に限定されるものではない。また、重合性をもたない高分子液晶材料であってもよく、また重合性液晶材料であってもよい。
【０１００】
重合性液晶材料としては、重合性液晶モノマー、重合性液晶オリゴマー、および重合性液晶高分子のいずれかを用いることが可能である。一方、重合性をもたない高分子液晶材料としては、液晶の配向状態が積層体の保管もしくは使用温度において一定である必要があることから、比較的アイソトロピック相となる温度の高い液晶材料が好適に用いられる。
【０１０１】
本発明においては、中でも重合性液晶材料を用いることが好ましい。重合性液晶材料は、後述するように活性照射線の照射等により重合させて配向状態を固定化することが可能であるので、ネマチック液晶の配向を低温状態で容易に行うことが可能であり、かつ使用に際しては配向状態が固定化されているので、温度等の使用条件にかかわらず使用することができるからである。
【０１０２】
また、重合性液晶材料の中でも、重合性液晶モノマーが好適に用いられる。重合性液晶モノマーは、重合性液晶オリゴマーや重合性液晶高分子と比較して、より低温で配向が可能であり、かつ配向に際しての感度も高いことから、容易に配向させることができるからである。
【０１０３】
このような重合性液晶モノマーとしては、上述したようにネマチック相を示すものであり、かつ、上記板状分子の法線方向に対して略垂直に配向するものであれば特に限定はされないが、例えば下記化学式で示される化合物が挙げられる。
【０１０４】
【化１７】
2006171259.tif 000019
【０１０５】
ここで、上記式中のＸは、水素、炭素数１〜２０のアルキル、炭素数１〜２０のアルケニル、炭素数１〜２０のアルキルオキシ、炭素数１〜２０のアルキルオキシカルボニル、ホルミル、炭素数１〜２０のアルキルカルボニル、炭素数１〜２０のアルキルカルボニルオキシ、ハロゲン、シアノまたはニトロを表し、ｍは２〜２０の範囲内の整数を表す。
【０１０６】
本発明における液晶層は、必要に応じて光重合開始剤を含有していてもよい。例えば紫外線（ＵＶ）照射により重合性液晶材料を重合させる際には、通常、光重合開始剤が重合促進のために用いられるからである。この光重合開始剤としては、一般に重合性液晶材料を重合させるために用いられるものが使用される。また、光重合開始剤の他に増感剤を、本発明の目的が損なわれない範囲で添加することも可能である。
【０１０７】
本発明に用いられる液晶層の厚みとしては、本発明の積層体の用途によって異なるものであるが、例えば光学補償板などに用いる場合は必要な光学異方性に準じて決定すればよい。この場合、上記液晶層の厚みは、通常０．１μｍ〜１０μｍの範囲内であり、０．３μｍ〜６μｍの範囲内であることが好ましい。液晶層の厚みが厚すぎると必要以上の光学異方性が生じてしまい、また薄すぎると所定の光学異方性が得られない場合があるからである。
【０１０８】
３．基材
次に、本発明に用いられる基材について説明する。本発明に用いられる基材は、基板のみから構成されていてもよく、基板と機能層とから構成されていてもよい。以下、このような基材の各構成について説明する。
【０１０９】
（１）基板
本発明に用いられる基板としては特に限定されるものではないが、本発明の積層体を例えば光学補償板などに用いる場合は、透明基板であることが好ましい。この透明基板としては、一般に光学補償板に用いられるものであれば特に限定されるものではなく、例えば石英ガラス、パイレックス（登録商標）ガラス、合成石英板等の可撓性のない透明なリジッド材、あるいは、透明樹脂フィルム、光学用樹脂板等の可撓性を有する透明なフレキシブル材等が挙げられる。
【０１１０】
また、本発明に用いられる基板としては、長尺の基板であってもよく、ウェブ状の基板であってもよいが、長尺の基板であることが好ましい。上述したように、長尺の基板の幅方向にネマチック液晶を配向させることができるので、本発明の積層体を用いて例えば光学補償板とした際に、基材の幅方向に光学軸を有する光学補償板を容易に得ることができるからである。
【０１１１】
さらに、長尺の基板の中でも、長尺の透明なフレキシブル材を用いることが好ましい。ロールトゥロールプロセスを経ることにより連続的に積層体を作製することができ、製造効率のよい積層体とすることが可能であるからである。このような長尺の透明なフレキシブル材としては、例えばポリカーボネート、ポリエチレンテレフタレート、ポリエチレンナフタレート、ジアセチルセルロース、トリアセチルセルロース、ポリプロピレン等の透明樹脂フィルムを挙げることができる。
【０１１２】
本発明おいては特に、ＴＡＣ（トリアセチルセルロース）フィルムが好適に用いられる。ＴＡＣフィルムは、透明性が高く位相差が生じにくいといった光学特性、および汎用性に優れているからである。
【０１１３】
（２）機能層
本発明においては、上記基板上に機能層が形成されていてもよい。本発明に用いられる機能層としては、一般に液晶表示素子に用いられるものであれば特に限定されるものではなく、例えばカラーフィルタ層等を挙げることができる。
【０１１４】
上記カラーフィルタ層としては、一般に液晶表示素子のカラーフィルタ層として用いられているものであれば特に限定されるものではなく、顔料や樹脂を用いたものを使用することができる。また、各色の間にブラックマトリックスが形成されていてもよい。
【０１１５】
（３）その他
本発明においては、上記配向層が樹脂層とカラムナー層とを有する場合、基材と樹脂層との密着性を向上させるために、基材に表面処理を行ってもよい。具体的には、グロー放電処理、コロナ放電処理、ＵＶ処理、ケン化処理等を用いることができる。また、基材上にプライマー層を形成してもよい。さらに、硬化性樹脂から基材を保護する目的でプライマー層（バリア層）を設けてもよい。このようなプライマー層としては、例えばシラン系、チタン系のカップリング剤等を挙げることができる。
【０１１６】
４．積層体
本発明の積層体の厚みは、その積層体の用途により適宜選択されるものであるが、通常５０μｍ〜５００μｍの範囲内とすることができる。
【０１１７】
また、本発明の積層体は、例えば光学補償板、光学補償偏光板、積層型光学補償板、液晶表示素子等に用いることができる。
【０１１８】
Ｂ．光学補償板
次に、本発明の光学補償板について説明する。
本発明の光学補償板は、上述した積層体を用いるものであり、上記積層体の液晶層が光学補償機能を有することを特徴とするものである。
【０１１９】
本発明においては、上述した積層体の液晶層が光学補償機能を有するので、光学補償が可能な光学補償板とすることができる。また、上記積層体を用いることから、液晶層を構成するネマチック液晶は、配向層に含有される板状分子の法線方向に対して略垂直に配向するので、例えば長尺の基材を用いた場合、ネマチック液晶を基材の幅方向に容易に配向させることが可能であり、基材の幅方向に光学軸をもつ光学補償板を容易に得ることができる。
【０１２０】
また、本発明においては、板状分子を含有する配向層形成用塗工液を塗布することにより配向能を有する配向層を形成することができるので、ラビング処理や配向処理等の配向処理を要することなく、簡便な方法でネマチック液晶を配向させることができ、製造効率のよい光学補償板とすることが可能である。
【０１２１】
さらに、上記配向層が、パターン状の凹部または凸部を有する樹脂層とこの樹脂層の凹部に沿って板状分子からなるカラム構造が配向したカラムナー層とを有する場合は、板状分子からなるカラム構造の配列方向およびネマチック液晶の配向方向を制御することができるので、任意の角度の光学軸をもつ光学補償板を得ることが可能である。
【０１２２】
一般に、光学補償板を偏光板と貼り合わせる際には、光学補償板の光学軸が偏光板の吸収軸と特定の角度をなすように配置されるものであり、偏光板は通常長尺の高分子フィルムを一軸延伸して作製されるため、その吸収軸は長尺のフィルムの長尺方向を向いている。本発明の光学補償板は、基材として長尺の基材を用いた場合にも上述したように所望の向きに光学軸を設定することが可能であるため、吸収軸が長尺のフィルムの長尺方向に向いた偏光板と貼り合わせる場合であっても、そのまま貼り合わせることができるという利点を有する。
【０１２３】
本発明の光学補償板は、上述した積層体を用いたものであり、液晶層が光学補償機能を有するものであれば特に限定されるものではない。
【０１２４】
なお、配向層、液晶層、および積層体のその他の点については、上述した「Ａ．積層体」に記載したものと同様であるので、ここでの説明は省略する。
【０１２５】
Ｃ．光学補償偏光板
次に、本発明の光学補償偏光板について説明する。
本発明の光学補償偏光板は、上述した積層体を用いるものであり、上記積層体の液晶層が光学補償機能を有し、配向層が偏光機能を有することを特徴とするものである。
【０１２６】
本発明においては、上述した積層体の液晶層が光学補償機能を有し、また配向層が偏光機能を有するので、光学補償機能と偏光機能とが一体化された光学補償偏光板とすることができる。さらに、光学補償機能を有する液晶層と、偏光機能を有する配向層とが一体に形成されているので、光学補償偏光板の薄型化および軽量化が可能である。また、本発明の光学補償偏光板は、少なくとも基材と配向層と液晶層とを有するものであれば偏光機能と光学補償機能をもつので、偏光板および光学補償板を別個に形成し貼り合わせたものと比較して、配向層と液晶層との間に保護フィルムが介在しないので、保護フィルムによる屈折率変化を考慮する必要がなく、さらに積層数の多さによる透過率の低下を抑制することができる。
【０１２７】
また、本発明の光学補償偏光板は、上述した積層体を用いることから、液晶層を構成するネマチック液晶は、配向層に含有される板状分子の法線方向に対して略垂直に配向するので、偏光機能を有する配向層の吸収軸と、光学補償機能を有する液晶層の光学軸とが略垂直になる光学補償偏光板とすることができる。一般に偏光板の吸収軸と光学補償板の光学軸とが９０°、４５°、０°などの特定の角度をなすように配置されるものであるが、本発明においては、それぞれの吸収軸および光学軸のなす角度が約９０°となる光学補償偏光板を容易に得ることができるのである。
【０１２８】
さらに、本発明においては、板状分子を含有する配向層形成用塗工液を塗布することにより配向能を有する配向層を形成することができるので、ラビング処理や配向処理等の配向処理を要することなく、簡便な方法でネマチック液晶を配向させることができ、製造効率のよい光学補償偏光板とすることが可能である。
【０１２９】
また、上記配向層が樹脂層とカラムナー層とを有する場合は、板状分子からなるカラム構造の配列方向およびネマチック液晶の配向方向を制御することができるので、所望の光学特性を有する光学補償偏光板を得ることが可能である。
【０１３０】
本発明の光学補償偏光板は、上述した積層体を用いたものであり、液晶層が光学補償機能を有し、配向層が偏光機能を有するものであれば特に限定されるものではない。
【０１３１】
なお、配向層、液晶層、および積層体のその他の点については、上述した「Ａ．積層体」に記載したものと同様であるので、ここでの説明は省略する。
【０１３２】
Ｄ．積層型光学補償板
次に、本発明の積層型光学補償板について説明する。
本発明の積層型光学補償板は、上述した積層体を用いるものであり、上記積層体の液晶層および配向層が光学補償機能を有することを特徴とするものである。
【０１３３】
本発明においては、上述した積層体の液晶層および配向層が光学補償機能を有するので、光学補償機能を有する層が積層された積層型光学補償板とすることができ、補償範囲の広いものとすることが可能である。
【０１３４】
ここで、一般に光学補償機能を有する層は、光学軸の向きと、光学軸に直交する方向の屈折率に対する光学軸方向の屈折率の大きさとにより分類される。光学軸の方向が光学補償機能を有する層の平面に沿っているものをＡプレート、光学軸の方向が光学補償機能を有する層に垂直な法線方向に向いているものをＣプレート、光学軸の方向が法線方向から傾いているものをＯプレートと呼ぶ。
【０１３５】
本発明における配向層では、例えば図２または図５に示すように板状分子１２からなるカラム構造１２´が配向層形成用塗工液の塗布方向Ａまたは樹脂層２ａの凹部に沿って配向し、基材１の一定方向を向くのであるが、その光学軸の向きは板状分子の種類によって異なるものであり、例えばＡプレートまたはＣプレートとなる。
【０１３６】
また、液晶層では、例えば図３に示すようにネマチック液晶１３が上記板状分子１２の法線方向ｎに対して略垂直に配向するのであるが、その光学軸の向きはネマチック液晶の種類および配向方向、ならびに構造や形状などによって異なり、例えば正のＡプレートまたは正のＣプレートとなる。
【０１３７】
この場合、本発明の積層型光学補償板は、ＡプレートまたはＣプレート（配向層）と正のＡプレートまたは正のＣプレート（液晶層）とが積層されたものとなり、それぞれの層における補償範囲が異なるので、より広い範囲での光学補償が可能となるのである。
【０１３８】
また、上述したように、液晶層を構成するネマチック液晶は、配向層に含有される板状分子の法線方向に対して略垂直に配向するので、それぞれの層の光学軸が約９０°または０°となる積層型光学補償板を容易に得ることができる。
【０１３９】
さらに、本発明においては、板状分子を含有する配向層形成用塗工液を塗布することにより配向能を有する配向層を形成することができるので、ラビング処理や配向処理等の配向処理を要することなく、簡便な方法でネマチック液晶を配向させることができ、製造効率のよい積層型光学補償板とすることが可能である。
【０１４０】
また、上記配向層が樹脂層とカラムナー層とを有する場合は、板状分子からなるカラム構造の配列方向およびネマチック液晶の配向方向を制御することができるので、所望の光学異方性を有する積層型光学補償板を得ることが可能である。
【０１４１】
本発明の積層型光学補償板は、上述した積層体を用いたものであり、液晶層および配向層が光学補償機能を有するものであれば特に限定されるものではない。
【０１４２】
なお、配向層、液晶層、および積層体のその他の点については、上述した「Ａ．積層体」に記載したものと同様であるので、ここでの説明は省略する。
【０１４３】
Ｅ．液晶表示素子用基板
次に、本発明の液晶表示素子用基板について説明する。
本発明の液晶表示素子用基板は、上述した積層体と、電極層と、配向膜とを有することを特徴とするものである。
【０１４４】
本発明の液晶表示素子用基板は、上記積層体と電極層と配向膜とを有するものであれば特に限定されるものではないが、好ましい実施態様として、上記積層体を上述した「Ｂ．光学補償板」の項に記載したように光学補償板として用いる場合（第１実施態様）と、上記積層体を上述した「Ｃ．光学補償偏光板」の項に記載したように光学補償偏光板として用いる場合（第２実施態様）と、上記積層体を上述した「Ｄ．積層型光学補償板」の項に記載したように積層型光学補償板として用いる場合（第３実施態様）とが挙げられる。以下、各実施態様について説明する。
【０１４５】
１．第１実施態様
本発明の液晶表示素子用基板の第１実施態様は、上述した「Ｂ．光学補償板」の項に記載したように、積層体を光学補償板として用いる場合であり、積層体の液晶層は光学補償機能を有している。
【０１４６】
本実施態様の液晶表示素子用基板について図面を参照しながら説明する。図７は本実施態様の液晶表示素子用基板の一例を示す概略断面図である。図７に示すように、本実施態様の液晶表示素子用基板は、基材１、上記基材１上に形成された配向層２、および上記配向層２上に形成された液晶層３を有する積層体（光学補償板）１１と、上記積層体（光学補償板）１１の基材１上に形成された偏光板６と、上記積層体１１の液晶層３上に形成された電極層４と、上記電極層４上に形成された配向膜５とを有するものである。
【０１４７】
本実施態様の液晶表示素子用基板は、積層体（光学補償板）と電極層と配向膜とを有するものであれば特に限定されるものでないが、さらに偏光板を有することが好ましい。後述するように、積層体を用いた光学補償板の光学軸および偏光板の吸収軸の向きが所定の配置となるような液晶表示素子用基板を容易に得ることができるからである。
【０１４８】
本実施態様においては、上述した積層体を用いることから、液晶層を構成するネマチック液晶は、配向層に含有される板状分子の法線方向に対して略垂直に配向するので、例えば長尺の基材を用いた場合、ネマチック液晶を基材の幅方向に容易に配向させることが可能であり、基材の幅方向に光学軸をもつ光学補償板とすることができる。また、偏光板は、通常長尺の高分子フィルムを一軸延伸して作製されるため、その吸収軸は長尺のフィルムの長尺方向を向いているので、本実施態様においては、光学補償板の光学軸および偏光板の吸収軸が約９０°となるように配置された液晶表示素子用基板を容易に得ることができる。さらに、上記配向層は板状分子を含有する配向層形成用塗工液を塗布することにより形成されるものであり、ラビング処理や配向処理等の配向処理を要することなく、容易にネマチック液晶を配向させることができる。一般に、光学補償板および偏光板を積層する際には、光学補償板の光学軸が偏光板の吸収軸に対して９０°、４５°、０°等の特定の角度をなすように配置されるものであることから、本実施態様においては光学補償板の光学軸および偏光板の吸収軸が９０°となるように配置された液晶表示素子用基板を簡便な方法で提供することができるのである。
【０１４９】
さらに、上記配向層が、樹脂層とカラムナー層とを有する場合は、板状分子からなるカラム構造の配列方向およびネマチック液晶の配向方向を制御することができるので、所望の光学異方性をもつ光学補償板を有する液晶表示素子用基板とすることができる。
【０１５０】
また、本実施態様において、積層体（光学補償板）の液晶層および偏光板が、積層体の基材よりも配向膜側に形成されている場合、本実施態様の液晶表示素子用基板を用いて液晶表示素子とした際に、基材の内側に液晶層および偏光板が形成されることになるので、基材の複屈折による影響を受けなく、基材に用いる材料の選択肢が広がるため、液晶表示素子の薄型化および軽量化を図ることができ、さらには製造コストの削減にもつながる。
以下、このような液晶表示素子用基板の各構成について説明する。なお、光学補償板および積層体については、上述した「Ｂ．光学補償板」および「Ａ．積層体」のそれぞれの項に記載したものと同様であるので、ここでの説明は省略する。
【０１５１】
（１）配向膜
本実施態様に用いられる配向膜は、本実施態様の液晶表示素子用基板を用いて液晶表示素子とした際に、液晶を配向させるものであり、液晶表示素子用基板の最表面に形成されるものである。
【０１５２】
本実施態様に用いられる配向膜としては、液晶を配向させることができるものであれば特に限定されるものではなく、例えばラビング膜、光配向膜等を用いることができる。この配向膜の形成位置としては、液晶表示素子用基板の最表面であれば特に限定されるものではなく、例えば図７に示すように、積層体（光学補償板）１１の液晶層３が設けられている側の最表面であってもよく、また図８に示すように、積層体（光学補償板）１１の基材１が設けられている側の最表面であってもよい。
【０１５３】
このように本実施態様においては、配向膜が積層体（光学補償板）のいずれの側に形成されていてもよいが、基材の複屈折による影響を考慮すると、配向膜は積層体（光学補償板）の液晶層側に形成されていることが好ましい。
【０１５４】
（２）電極層
本実施態様に用いられる電極層としては、一般に液晶表示素子の電極層として用いられているものであれば特に限定されるものではなく、例えば酸化インジウム、酸化錫、酸化インジウム錫（ＩＴＯ）等の透明電極や、クロム、アルミニウム等の金属電極などが挙げられる。
【０１５５】
上記電極層の形成位置としては、上記配向膜と積層体（光学補償板）の基材との間であって、配向層と液晶層との間以外の位置であれば特に限定されるものではない。例えば上記配向膜が積層体（光学補償板）の液晶層側に形成されている場合、電極層は、例えば図７に示すように積層体（光学補償板）１１の液晶層３と配向膜５との間に形成されていてもよく、図示しないが積層体（光学補償板）の基材と配向層との間に形成されていてもよい。また、基材が基板と機能層とを有する場合は、基板と機能層との間に電極層が形成されていてもよい。一方、上記配向膜が積層体（光学補償板）の基材側に形成されている場合、電極層は、例えば図８に示すように積層体（光学補償板）１１の基材１と配向膜５との間に形成されていてもよく、基材が基板と機能層とを有する場合は基板と機能層との間に電極層が形成されていてもよい。
【０１５６】
（３）偏光板
本実施態様に用いられる偏光板は、入射光を直線偏光とし、本実施態様の液晶表示素子用基板を液晶表示素子に用いた場合、液晶セルの液晶分子の配向方向に偏光した光のみを透過する機能を有するものである。このような偏光板としては、光の波動のうち特定方向のみを透過させるものであれば特に限定されるものではなく、一般に液晶表示素子の偏光板として用いられるものを使用することができる。
【０１５７】
上記偏光板の形成位置としては、積層体（光学補償板）の配向層と液晶層との間以外の位置であれば特に限定されるものではない。例えば、上記配向膜が積層体（光学補償板）の液晶層側に形成されている場合、偏光板は、図７に示すように積層体（光学補償板）１１の基材１と配向層２との間に形成されていてもよく、図示しないが積層体（光学補償板）の基材の外側に形成されていてもよく、積層体（光学補償板）の液晶層と配向膜との間に形成されていてもよい。また、基材が基板と機能層とを有する場合は、基板と機能層との間に偏光板が形成されていてもよい。一方、上記配向膜が積層体（光学補償板）の基材側に形成されている場合、偏光板は、例えば図８に示すように積層体（光学補償板）１１の液晶層３上に形成されていてもよく、図示しないが積層体（光学補償板）の基材と配向層との間に形成されていてもよく、積層体（光学補償板）の基材と配向膜との間に形成されていてもよい。また、基材が基板と機能層とを有する場合は、上述したように基板と機能層との間に偏光板が形成されていてもよい。
【０１５８】
本実施態様においては、偏光板と、光学補償機能を有する液晶層とは、いずれを配向膜に近い側に配置してもよいが、光学補償効果を考慮すると配向膜に近い側に液晶層が形成されていることが好ましい。また、基材の複屈折による影響を考慮すると、偏光板は基材よりも配向膜側に形成されていることが好ましい。さらに、層の界面における屈折率を考慮すると、偏光板は、液晶層と接するように配置されていることが好ましい。
【０１５９】
２．第２実施態様
本発明の液晶表示素子用基板の第２実施態様は、上述した「Ｃ．光学補償偏光板」の項に記載したように、積層体を光学補償偏光板として用いる場合であり、積層体の液晶層は光学補償機能を有し、配向層は偏光機能を有している。
【０１６０】
本実施態様においては、光学補償機能を有する液晶層と、偏光機能を有する配向層とが一体に形成されているので、光学補償偏光板の薄型化および軽量化が可能である。また、積層体（光学補償偏光板）は、少なくとも基材と配向層と液晶層とを有するものであれば偏光機能と光学補償機能をもつので、偏光板および光学補償板を別個に形成し貼り合わせたものと比較して、配向層と液晶層との間に保護フィルムが介在しないので、保護フィルムによる屈折率変化を考慮する必要がなく、さらに積層数の多さによる透過率の低下を抑制することができる。
【０１６１】
また、本実施態様においては、上述した積層体を用いることから、液晶層を構成するネマチック液晶は、配向層に含有される板状分子の法線方向に対して略垂直に配向するので、偏光機能を有する配向層の吸収軸と、光学補償機能を有する液晶層の光学軸とが略垂直になる光学補償偏光板とすることができる。また、板状分子を含有する配向層形成用塗工液を塗布することにより配向能を有する配向層を形成することができるので、ラビング処理や配向処理等の配向処理を要することなく、容易にネマチック液晶を配向させることができる。これにより、偏光機能を有する配向層の吸収軸と光学補償機能を有する液晶層の光学軸とのなす角度が約９０°となる光学補償偏光板を有する液晶表示素子用基板を簡便な方法で得ることができる。
【０１６２】
さらに、上記配向層が樹脂層とカラムナー層とを有する場合は、板状分子からなるカラム構造の配列方向およびネマチック液晶の配向方向を制御することができるので、所望の光学特性を有する光学補償偏光板を得ることが可能であり、本実施態様の液晶表示素子用基板を用いて液晶表示素子とする際に、液晶セルの液晶の配向方向に対して容易に所定の配置とすることができ、製造効率を向上させることができる。
【０１６３】
また、本実施態様において、積層体（光学補償偏光板）の配向層および液晶層が、積層体の基材よりも配向膜側に形成されている場合、本実施態様の液晶表示素子用基板を用いて液晶表示素子とした際に、基材の内側に配向層および液晶層が形成されることになるので、基材の複屈折による影響を受けなく、基材に用いる材料の選択肢が広がるため、液晶表示素子の薄型化および軽量化を図ることができ、さらには製造コストの削減にもつながる。
【０１６４】
なお、光学補償偏光板および積層体については、上述した「Ｃ．光学補償偏光板」および「Ａ．積層体」のそれぞれの項に記載したものと同様であるので、ここでの説明は省略する。また、配向膜および電極層については、上記第１実施態様に記載したものと同様であるので、ここでの説明は省略する。
【０１６５】
３．第３実施態様
本発明の液晶表示素子用基板の第３実施態様は、上述した「Ｄ．積層型光学補償板」の項に記載したように、積層体を積層型光学補償板として用いる場合であり、積層体の液晶層および配向層は光学補償機能を有している。
【０１６６】
本実施態様の液晶表示素子用基板は、積層体（積層型光学補償板）と電極層と配向膜とを有するものであれば特に限定されるものでないが、さらに偏光板を有することが好ましい。後述するように、積層体を用いた積層型光学補償板の光学軸および偏光板の吸収軸の向きが所定の配置となるような液晶表示素子用基板を容易に得ることができるからである。
【０１６７】
本実施態様においては、上述したように、液晶層および配向層は光学補償機能を有するものであり、配向層に含有される板状分子の法線方向に対してネマチック液晶が略垂直になるように配向するので、液晶層の光学軸と配向層の光学軸とが約９０°または０°となるような配置となり、それぞれの層における補償範囲が異なるので、より広い範囲での光学補償が可能な積層型光学補償板とすることができる。本実施態様の液晶表示素子用基板は、このような積層型光学補償板を有するので、液晶表示素子とした際には表示品位を向上させることが可能である。
【０１６８】
また、上記配向層が樹脂層とカラムナー層とを有する場合は、板状分子からなるカラム構造の配列方向およびネマチック液晶の配向方向を制御することができるので、所望の光学異方性を有する積層型光学補償板を得ることが可能であり、本実施態様の液晶表示素子用基板を用いて液晶表示素子とする際に、液晶セルの液晶の配向方向に対して容易に所定の配置とすることができ、製造効率を向上させることができる。
【０１６９】
本実施態様においては、積層体（積層型光学補償板）の配向層および液晶層が、積層体の基材よりも配向膜側に形成されている場合、本実施態様の液晶表示素子用基板を用いて液晶表示素子とした際に、基材の内側に配向層および液晶層が形成されることになるので、基材の複屈折による影響を受けなく、基材に用いる材料の選択肢が広がるため、液晶表示素子の薄型化および軽量化を図ることができ、さらには製造コストの削減にもつながる。
【０１７０】
なお、積層型光学補償板および積層体については、上述した「Ｄ．積層型光学補償板」および「Ａ．積層体」のそれぞれの項に記載したものと同様であるので、ここでの説明は省略する。また、配向膜、電極層および偏光板については、上記第１実施態様に記載したものと同様であるので、ここでの説明は省略する。
【０１７１】
Ｆ．液晶表示素子
次に、本発明の液晶表示素子について説明する。
本発明の液晶表示素子は、上述した積層体を用いることを特徴とするものである。
【０１７２】
本発明においては、積層体を例えば光学補償板として用いた場合、長尺の基材の幅方向にネマチック液晶を容易に配向させることができ、光学補償板の光学軸が基材の長尺方向を向くので、液晶セルの液晶の配向方向に対して光学補償板の光学軸が９０°となるように配置する際には、従来のように所定の寸法に切断してから位置合わせをする必要がなく、液晶セルに光学補償板（積層体）をそのまま貼付することができるので、製造効率のよい液晶表示素子とすることができる。
【０１７３】
また、積層体の配向層が樹脂層とカラムナー層とを有する場合は、任意の角度に光学軸をもつ光学補償板とすることができるので、液晶セルと光学補償板（積層体）とを所定の配置とすることが容易である。
【０１７４】
本発明の液晶表示素子としては、液晶セルと積層体とが積層されたものであれば特に限定されるものではない。また、液晶セルとしては、一般に液晶表示素子に用いられるものを使用することが可能である。
【０１７５】
上記積層体としては、上述した「Ａ．積層体」の項に記載したものと同様であるが、上述したように光学補償板、光学補償偏光板および積層型光学補償板として積層体を用いることが好ましい。
【０１７６】
また、本発明においては、液晶表示素子が上述した液晶表示素子用基板を用いたものであることが好ましい。上記液晶表示素子用基板において、基材の内側に配向層および液晶層が形成されている場合、基材の複屈折による影響を受けなく、基材に用いる材料の選択肢が広がるため、液晶表示素子の薄型化および軽量化を図ることができるからである。これは、製造コストの削減にもつながるものである。
【０１７７】
Ｇ．積層体の製造方法
次に、本発明の積層体の製造方法について説明する。
本発明の積層体の製造方法は、基材上に板状分子を含有する配向層形成用塗工液を塗布し、上記板状分子を、上記板状分子の法線方向が上記基材の一定方向を向いて配列したカラム構造を形成するように配向させて塗膜を形成する塗膜形成工程、上記塗膜を乾燥する乾燥工程、および、上記板状分子の配向状態を固定化する固定化工程を行うことにより配向層を形成する配向層形成工程と、
上記配向層上に液晶組成物を塗布し、上記液晶組成物中のネマチック液晶を、上記板状分子の法線方向に対して略垂直になるように配向させ、上記ネマチック液晶の配向状態を固定化することにより液晶層を形成する液晶層形成工程と
を有することを特徴とするものである。
【０１７８】
本発明の積層体の製造方法について図面を参照しながら説明する。図９は、本発明の積層体の製造方法の一例を示す工程図である。図９に示すように、本発明の積層体の製造方法においては、まず、基材１上に板状分子を含有する配向層形成用塗工液２２を剪断応力を加えながら塗布し、板状分子をカラム構造が形成されるように配向させ、塗膜を形成する（図９（ａ）、塗膜形成工程）。さらに、上記塗膜を乾燥させる乾燥工程を行い、この乾燥した塗膜２２´上に疎水化処理液２４を塗布して疎水化処理し、上記板状分子の配向状態を固定化する（図９（ｂ）、固定化工程）。次いで、上記疎水化処理液を洗浄して乾燥することにより、配向層２を形成する（図９（ｃ））。このようにして配向層形成工程が行われる。
【０１７９】
次に、配向層２上に液晶組成物２３を塗布し、上記液晶組成物２３中のネマチック液晶が液晶相となるように配向処理して上記配向層２によりネマチック液晶を配向させる（図９（ｄ））。さらに、紫外線２５を照射してネマチック液晶を重合させ、配向状態を固定化することにより液晶層３を形成する（図９（ｅ））。このようにして液晶層形成工程が行われる。
【０１８０】
本発明においては、板状分子を含有する配向層形成用塗工液を塗布することより板状分子を配向させて配向能を有する配向層を形成し、この配向層の配向能を利用してネマチック液晶を配向させることにより液晶層を形成するものである。このとき、例えば図３に示すように、ネマチック液晶１３は板状分子１２の法線方向ｎに対して略垂直となるように配向し、板状分子からなるカラム構造の配列方向とネマチック液晶の配向方向とのなす角度は約９０°となる。板状分子からなるカラム構造は、例えば配向層形成用塗工液の塗布方向に配向するものであり、長尺の基材を用いた場合に基材の長尺方向に配向層形成用塗工液を塗布して板状分子からなるカラム構造を長尺方向に配向させることは容易であることから、基材の幅方向にネマチック液晶を容易に配向させることができる。本発明の積層体を用いて例えば光学補償板とする場合、上述したように長尺の基材の幅方向にネマチック液晶を配向させることができるので、基材の幅方向に光学軸をもつ光学補償板を簡便な方法で製造することが可能となるのである。
以下、このような積層体の製造方法の各工程について説明する。
【０１８１】
１．配向層形成工程
本発明における配向層形成工程は、基材上に板状分子を含有する配向層形成用塗工液を塗布し、上記板状分子を、上記板状分子の法線方向が上記基材の一定方向を向いて配列したカラム構造を形成するように配向させて塗膜を形成する塗膜形成工程と、上記塗膜を乾燥する乾燥工程と、上記板状分子の配向状態を固定化する固定化工程とを行うことにより、配向層を形成する工程である。
以下、このような配向層形成工程における各工程について説明する。
【０１８２】
（１）塗膜形成工程
本発明における塗膜形成工程は、基材上に板状分子を含有する配向層形成用塗工液を塗布し、上記板状分子を、上記板状分子の法線方向が上記基材の一定方向を向いて配列したカラム構造を形成するように配向させて塗膜を形成する工程である。
【０１８３】
本発明に用いられる配向層形成用塗工液は、板状分子を含有するものであり、この板状分子を溶媒に分散または溶解させたものである。なお、板状分子については、上述した「Ａ．積層体」の配向層の項に記載したものと同様であるので、ここでの説明は省略する。
【０１８４】
上記配向層形成用塗工液に用いられる溶媒としては、上述した板状分子に導入された置換基によって適宜選択される。例えばスルホン酸基等の親水性基が導入されている場合は、溶媒としては水が用いられる。一方、長鎖のアルキル基等の疎水性基が導入されている場合は、有機溶媒が用いられる。このような有機溶媒としては、一般的なものを使用することができる。また、上記配向層形成用塗工液は、必要に応じて例えばポリエチレングリコール等の界面活性剤等の各種添加剤を含有していてもよい。
【０１８５】
また、本発明に用いられる配向層形成用塗工液は、上記の中でも、水系であることが好ましい。本発明に用いられる板状分子として、水溶液中でリオトロピック液晶性を示すものが好適に用いられるからである。
【０１８６】
このような配向層形成用塗工液の塗布方法としては、上記板状分子がその法線方向が一定方向を向くように配列してカラム構造を形成し、このカラム構造を一定方向に複数配列させることができる方法であれば特に限定されるものではないが、本工程前に後述する樹脂層形成工程が行われているか否かにより２つの態様に分けることができる。すなわち、形成される配向層が、単一層である場合（第３の態様）と、パターン状の凹部または凸部を有する樹脂層と、この樹脂層上に形成され、板状分子からなるカラム構造が樹脂層の凹部に沿って配向したカラムナー層とを有する場合（第４の態様）とである。以下、各態様に分けて説明する。
【０１８７】
（第３の態様）
本発明において樹脂層形成工程が行われない場合、すなわち、形成される配向層が単一層である場合、上記配向層形成用塗工液の塗布方法としては剪断応力が加わる方法であることが好ましい。剪断応力が加わる方法を用いることにより、例えば図２（ｂ）に示すように、塗布方向Ａに沿って板状分子１２からなるカラム構造１２´を配列させることができるからである。これにより、配向能を有する配向層を形成することができる。
【０１８８】
このような剪断応力が加わる塗布方法としては、例えば、マイヤーバーコート、スロットダイコート、スライドコートが挙げられ、中でも、スロットダイコートを用いることが好ましい。
【０１８９】
本態様においては、上述したように配向層形成用塗工液の塗布方向に沿って板状分子からなるカラム構造を配向させることができることから、塗布方向を適宜選択することにより板状分子からなるカラム構造の配列方向を制御することができる。本発明においては、板状分子の法線方向に対して略垂直となるようにネマチック液晶が配向するので、塗布方向を選択することにより、カラム構造の配列方向だけでなく、ネマチック液晶の配向方向を制御することも可能である。
【０１９０】
（第４の態様）
本発明において樹脂層形成工程が行われる場合、すなわち、得られる配向層が、パターン状の凹部または凸部を有する樹脂層と、この樹脂層上に形成され、板状分子からなるカラム構造が樹脂層の凹部に沿って配向したカラムナー層とを有する場合、上記配向層形成用塗工液の塗布方法としては剪断応力が加わらない方法であることが好ましい。剪断応力が加わる方法を用いると、上述したように塗布方向に板状分子からなるカラム構造が配列し、上記樹脂層の凹部に沿って板状分子からなるカラム構造が配列しにくくなる可能性があるからである。
【０１９１】
このような剪断応力が加わらない塗布方法としては、例えばスプレーコート、ディップコート、インクジェット法、フレキソ印刷法等が挙げられる。中でも、インクジェット法を用いることが好ましい。
【０１９２】
（２）乾燥工程
本発明における乾燥工程は、上記塗膜形成工程にて形成された塗膜を乾燥する工程であり、上記配向層形成用塗工液中に含有される溶媒を乾燥させる工程である。本発明においては、この乾燥工程を設けることにより、後述する固定化工程を円滑に行うようにしている。
【０１９３】
本発明に用いられる乾燥方法としては、板状分子からなるカラム構造の配向性を阻害したり、また、上記塗膜形成工程前に樹脂層形成工程が行われる場合、樹脂層の凹部または凸部のパターンを変形させたりするものでなければ特に限定されるものではなく、一般的に溶媒の乾燥に用いられている方法、例えば加熱乾燥、常温乾燥、凍結乾燥、遠赤外乾燥等を用いることができる。
【０１９４】
（３）固定化工程
本発明における固定化工程は、上記板状分子の配向状態を固定化する工程である。本発明においては、このような固定化工程を行うことにより、配向層に耐水性を付与することができ、空気中の湿気等により板状分子の配向性が乱れることなく、配向安定性に優れたものとすることができる。
【０１９５】
本発明に用いられる板状分子の配向状態の固定化方法としては、板状分子を架橋させる方法を用いることができる。この板状分子の架橋方法としては、上記板状分子に導入された置換基によって異なるものである。
【０１９６】
上記板状分子がスルホン酸基等の親水性基を有する場合は、この親水性基を疎水化処理する架橋方法が用いられる。上記板状分子の親水性基を疎水化処理すると、隣接する板状分子間で架橋が形成され、板状分子の配向状態が固定化されるのである。上記板状分子が水溶液中でリオトロピック液晶性を示すものであるときは、このような疎水化処理を行わないと、耐水性が悪く、空気中の湿気等により配向状態が乱れ易く、不安定となる場合がある。
【０１９７】
また、上記疎水化処理の際に用いられる疎水化処理液としては、上記親水性基を疎水化できるものであれば特に限定されるものではなく、用いられる板状分子の親水性基により異なるものであるが、隣接する板状分子間で架橋を形成できるものであることが好ましい。このような疎水化処理液としては、例えばマグネシウム、カルシウム、バリウム等の２価の金属の塩の水溶液を用いることができる。具体的には、塩化バリウム水溶液、塩化マグネシウム水溶液、塩化カルシウム水溶液等が挙げられる。
【０１９８】
隣接する板状分子が架橋される機構は以下の通りである。例えば、板状分子がＳＯ３Ｎａ基を有しており、塩化バリウム水溶液を用いて疎水化処理する場合、板状分子のＳＯ３Ｎａ基のＳＯ３イオンと、塩化バリウム水溶液中のＢａイオンとが結合することにより、隣接する板状分子が架橋され、配向状態が固定化されるのである。すなわち、板状分子の法線方向が一定方向を向いて配列した状態で、隣接する板状分子が架橋されるので、カラム構造が固定化されるのである。
【０１９９】
また、疎水化処理の方法としては、上記親水性の置換基を疎水化できる方法であれば特に限定されるものではなく、上記配向層形成用塗工液を乾燥させた後、上記疎水化処理液を塗布する方法、上記疎水化処理液に浸漬する方法などが挙げられる。この疎水化処理液の塗布後または浸漬後は、洗浄および乾燥することにより、配向層とすることができる。
【０２００】
一方、上記板状分子が長鎖のアルキル基等の疎水性基を有する場合は、例えばアルキル側鎖の一部に重合性基を導入し、この重合性基を重合させることにより、板状分子を線状または網目状に架橋させ、配向状態を固定化する架橋方法が用いられる。
【０２０１】
さらに、上記配向層形成用塗工液が上述した液晶材料を含有する場合は、この液晶材料を重合させることによっても板状分子の配向状態を固定化することができる。この場合、上記液晶材料は重合性基を有している必要がある。
【０２０２】
（４）樹脂層形成工程
本発明においては、上記塗膜形成工程前に、基材上にパターン状の凹部または凸部を有する樹脂層を形成する樹脂層形成工程が行われてもよい。この樹脂層が形成されることにより、樹脂層の凹部に沿って板状分子からなるカラム構造を配向させることができ、配向能を有する配向層を形成することができるからである。
【０２０３】
また、樹脂層の凹部に沿って板状分子からなるカラム構造を配向させることから、樹脂層の凹部または凸部のパターンを適宜選択することにより板状分子からなるカラム構造の配列方向を制御することができる。これにより、ネマチック液晶の配向方向を制御することができるので、基材の任意の方向にネマチック液晶を配向させることが可能となる。
【０２０４】
このような積層体を用いて光学補償板とした場合には、所望の光学異方性を有する光学補償板とすることができるので、本発明の積層体の製造方法を用いることにより、例えば長尺の基材の長尺方向に対して特定の角度をなす光学軸を有する光学補償板や、ウェブ状のガラス基板の斜め方向に光学軸を有する光学補償板を容易に製造することができる。さらに、所望の向きに光学補償板の光学軸を設定することが可能であるため、このような光学補償板を液晶表示素子に組み込む際には、位置合わせによる無駄な部分の発生を回避することができ、製造コストの削減および製造工程の簡略化が可能である。
【０２０５】
本発明における樹脂層形成工程は、基材上またはパターン状の凸部または凹部を有する凹部形成用基板上に硬化性樹脂組成物を塗布する塗布工程と、上記基材および上記凹部形成用基板を、上記硬化性樹脂組成物を挟んで重ね合わせる配置工程と、上記硬化性樹脂組成物を硬化させて硬化性樹脂とする硬化工程と、上記硬化性樹脂組成物または上記硬化性樹脂から上記凹部形成用基板を剥離してパターン状の凹部または凸部を形成する凹部形成工程とを有することが好ましい。
【０２０６】
例えば図１０に示すように、本発明における樹脂層形成工程においては、まず、基材１上に硬化性樹脂組成物３２を塗布し（図１０（ａ）、塗布工程）、基材１およびパターン状の凸部を有する凹部形成用基板３３を硬化性樹脂組成物３２を挟んで重ね合わせ、エネルギー３４を照射することにより硬化性樹脂組成物３２を硬化させる（図１０（ｂ）、配置工程および硬化工程）。さらに、凹部形成用基板３３を剥離することにより、パターン状の凹部を有する樹脂層２ａが形成される（図１０（ｃ）、凹部形成工程）。
【０２０７】
このように樹脂層は、凹部形成用基板の凸部または凹部が複製されることにより形成されることから、凹部形成用基板の凸部または凹部のパターンを選択することにより、板状分子からなるカラム構造の配列方向およびネマチック液晶の配向方向を任意に設定することができる。また、このような凹部形成用基板の原版を一度作製するだけで、所望の光学異方性を有する光学補償板等として用いることが可能な積層体を大量に製造できるため、製造効率が向上するという利点を有する。
以下、このような樹脂層形成工程の各工程について説明する。
【０２０８】
（塗布工程）
本発明における樹脂層形成工程においては、まず、基材上またはパターン状の凸部または凹部を有する凹部形成用基板上に硬化性樹脂組成物を塗布する塗布工程が行われる。
以下、本工程に用いられる凹部形成用基板および硬化性樹脂組成物の塗布方法について説明する。
【０２０９】
（ｉ）凹部形成用基板
本工程に用いられる凹部形成用基板は、表面にパターン状の凸部または凹部を有するものである。また、この凸部または凹部は、目的とする樹脂層の凹部または凸部に対して対称となるように形成されているものである。
【０２１０】
本発明に用いられる凹部形成用基板が有する凸部または凹部の形状としては、目的とする樹脂層の凹部または凸部を形成することができるようなものであれば、特に限定されるものではない。
【０２１１】
また、本発明に用いられる凹部形成用基板は、板状分子からなるカラム構造が長尺の基材の長尺方向と交差して配向するような樹脂層の凹部または凸部を形成するための凸部または凹部を有することが好ましい。凹部形成用基板の凸部または凹部を上述したようなものとすることにより、所望の光学異方性を有する光学補償板等として用いることが可能な積層体を容易に安価に製造することができるからである。
【０２１２】
なお、凸部の幅、高さ、形状およびパターン等は、上記「Ａ．積層体」に記載した樹脂層の凹部と対応するものであるので、ここでの説明は省略する。
【０２１３】
また、上記凹部形成用基板としては、可撓性を有するもの、例えば樹脂フィルム等であってもよいし、可撓性を有さないもの、例えばガラス等であってもよい。本発明においては、凹部形成用基板は繰り返し用いられるものであることから、所定の強度を有する材料が好適に用いられる。具体的には、ガラス、セラミック、金属、プラスチック等を挙げることができる。このような材料は、後述する凸部の形成方法により、適宜選択されるものである。さらに、上記凹部形成用基板は、後述する硬化工程における硬化性樹脂組成物を硬化させる際のエネルギーの照射方法により適宜選択される。すなわち、凹部形成用基板側からエネルギー線を照射する場合は、透明な材料であることが必要であるが、基材側からエネルギー線を照射する場合は、特に透明な材料に限定されるものではない。
【０２１４】
上記凹部形成用基板は、凹凸用円筒ドラムにより移動していてもよく、さらには凹部形成用基板自体が凹凸用円筒ドラムを構成している、すなわち凹凸用円筒ドラムの表面にパターン状の凸部が形成されていてもよい。ロールトゥロールプロセスを経ることにより、基材上に凹部を連続的に複製することができ、製造効率が向上するからである。また、このような凹部形成用基板の原版を一度作製するだけで、任意の方向に光学軸をもつ光学補償板等に用いることができる積層体を大量に製造できるため、製造効率をより一層向上させることができる。
【０２１５】
このような凸部の形成方法としては、例えばガラスや樹脂フィルム等をパターニングする方法、ガラス等の表面に感光性樹脂層等を塗布して、この感光性樹脂層をパターニングする方法などを用いることができる。パターニング方法としては、一般的な方法を用いることが可能であり、例えばフォトリソグラフィー法、スパッタ法、また機械的に切削する方法等が挙げられる。さらに、斜め蒸着法、ラビング法等を用いることもできる。
【０２１６】
（ii）硬化性樹脂組成物の塗布方法
本工程においては、硬化性樹脂組成物は、基材上に塗布してもよく、凹部形成用基板上に塗布してもよいものである。また、基材と凹部形成用基板とを所定の間隙をおいて固定し、その間に硬化性樹脂組成物を流し込み、塗布するものであってもよい。
【０２１７】
上記硬化性樹脂組成物の塗布方法としては、スピンコート法、ロールコート法、プリント法、ディップコート法、カーテンコート法(ダイコート法)等が挙げられる。
【０２１８】
塗布された硬化性樹脂組成物の膜厚としては、０．１〜３０μｍの範囲内、特に０．２〜１０μｍの範囲内であることが好ましい。膜厚が上記範囲より薄すぎると、硬化性樹脂組成物への凹部の複製が十分に行われない可能性があるからである。また、膜厚が厚すぎると、本発明により製造された積層体を例えば光学補償板に用いる場合、光学補償板の薄型化が困難となるからである。また、基材がフィルムである場合、塗布面がカールしやすくなる可能性があるからである。
【０２１９】
また、上記硬化性樹脂組成物が所望の膜厚となるように、塗布量を制御して上述した方法により塗布してもよく、塗布した後に余剰な硬化性樹脂組成物を取り除いてもよい。余剰な硬化性樹脂組成物を取り除く方法としては、ローラーを用いて取り除く方法、ドクターを用いて掻き取る方法等が挙げられる。また、このような余剰な硬化性樹脂組成物を取り除く工程は、塗布工程後に行ってもよく、後述する配置工程後に行ってもよい。
【０２２０】
なお、硬化性樹脂組成物については、上述した「Ａ．積層体」の樹脂層の項に記載したものと同様であるので、ここでの説明は省略する。
【０２２１】
（配置工程）
次に、本発明における樹脂層形成工程の配置工程について説明する。本発明における配置工程は、上記基材および上記凹部形成用基板を、上記硬化性樹脂組成物を挟んで重ね合わせる工程である。
【０２２２】
上記基材および凹部形成用基板の配置方法としては、塗布された硬化性樹脂組成物が基材および凹部形成用基板と接するように配置されていれば特に限定はされないが、硬化性樹脂組成物が基材と密着するように配置されることが好ましい。硬化性樹脂組成物を硬化させた硬化性樹脂からなる樹脂層は基材上に形成されるため、硬化性樹脂組成物が基材と密着することが好ましいからである。また、上記基材と上記凹部形成用基板とは、硬化性樹脂組成物が目的の膜厚となるように、間隙をおいて配置されることが好ましい。
【０２２３】
また、上記基材と上記硬化性樹脂組成物との密着性を向上させるために、基材に表面処理行うことが好ましい。具体的には、グロー放電処理、コロナ放電処理、ＵＶ処理、ケン化処理等を用いることができる。また、基材上にプライマー層を形成してもよい。さらに、硬化性樹脂から基材を保護する目的でプライマー層（バリア層）を設けてもよい。このようなプライマー層としては、例えばシラン系、チタン系のカップリング剤等を挙げることができる。
【０２２４】
（硬化工程）
本発明における樹脂層形成工程においては、上記硬化性樹脂組成物を硬化させて硬化性樹脂とする硬化工程が行われる。
【０２２５】
上記硬化性樹脂組成物の硬化方法としては、エネルギー線を照射する方法、加熱する方法等を挙げることができるが、本発明においてはエネルギー線を照射する方法を用いることが好ましい。本発明でいうエネルギー線とは、硬化性樹脂組成物に含まれるモノマーおよびポリマーに対して重合を起こさせる能力があるエネルギー線を示すものである。
【０２２６】
エネルギー線としては、硬化性樹脂組成物を重合せさることが可能なエネルギー線であれば特に限定されるものではないが、通常は装置の容易性等の観点から紫外光または可視光線が使用され、波長が１５０〜５００ｎｍ、好ましくは２５０〜４５０ｎｍ、さらに好ましくは３００〜４００ｎｍの照射光が用いられる。
【０２２７】
本発明においては、紫外線（ＵＶ）をエネルギー線として照射する方法が好ましい方法であるといえる。活性放射線としてＵＶを用いる方法は、既に確立された技術であることから、用いる光重合開始剤を含めて、本発明への応用が容易であるからである。
【０２２８】
この照射光の光源としては、低圧水銀ランプ（殺菌ランプ、蛍光ケミカルランプ、ブラックライト）、高圧放電ランプ（高圧水銀ランプ、メタルハライドランプ）、ショートアーク放電ランプ（超高圧水銀ランプ、キセノンランプ、水銀キセノンランプ）などが例示できる。なかでもメタルハライドランプ、キセノンランプ、高圧水銀ランプ灯等の使用が推奨される。また、照射強度は、硬化性樹脂組成物の組成や光重合開始剤の多寡によって適宜調整されて照射される。
【０２２９】
また、硬化性樹脂組成物を硬化することにより得られる硬化性樹脂の膜厚としては、０．１〜３０μｍの範囲内、特に０．２〜１０μｍの範囲内であることが好ましい。膜厚が厚すぎると、本発明により製造された積層体が重厚となり薄型化が困難になるからである。また、膜厚が薄すぎると、強靭性に劣るからである。
【０２３０】
本発明において、硬化工程は、上記塗布工程後、上記配置工程後、または凹部形成工程中のいずれに行ってもよいものである。すなわち、硬化性樹脂組成物を基材または凹部形成用基板上に塗布した後に硬化させる（塗布工程後  第５の態様）、硬化性樹脂組成物を挟んで基材および凹部形成用基板を重ね合わせて配置した後に硬化させる（配置工程後  第６の態様）、または、硬化性樹脂組成物から凹部形成用基板を剥離した後に硬化させる（凹部形成工程中  第７の態様）のどの場合で行ってもよいものである。以下、各態様について説明する。
【０２３１】
（ｉ）第５の態様
本発明において、硬化工程の第５の態様は、硬化性樹脂組成物を基材または凹部形成用基板上に塗布し、エネルギーを照射して上記硬化性樹脂組成物を硬化し、硬化して得られる硬化性樹脂を挟んで基材および凹部形成用基板を重ね合わせて配置し、上記硬化性樹脂から凹部形成用基板を剥離し、凹部または凸部を形成するものである。
【０２３２】
この際、上記硬化性樹脂組成物を硬化させるためのエネルギー線の照射方向としては、基材または凹部形成用基板側からでもよく、硬化性樹脂組成物側からでもよい。ただし、基材または凹部形成用基板上に硬化性樹脂組成物を塗布し、基材または凹部形成用基板側から照射する場合は、基材または凹部形成用基板が透明材料である必要がある。
【０２３３】
また、基材上に硬化性樹脂組成物を塗布して硬化させる場合は、硬化して得られる硬化性樹脂の表面に凹部形成用基板を配置して、凹部を複製することから、硬化後も硬化性樹脂は所定の粘度を有している必要がある。よって、硬化性樹脂組成物を完全に硬化させないことが好ましく、硬化性樹脂の表面に凹部形成用基板を配置した後、または硬化性樹脂から凹部形成用基板を剥離した後に、再度硬化させてもよい。
【０２３４】
（ii）第６の態様
本発明において、硬化工程の第６の態様は、硬化性樹脂組成物を基材または凹部形成用基板上に塗布し、上記硬化性樹脂組成物を挟んで基材および凹部形成用基板を重ね合わせて配置し、エネルギーを照射して上記硬化性樹脂組成物を硬化し、硬化して得られる硬化性樹脂から凹部形成用基板を剥離し、凹部または凸部を形成するものである。
【０２３５】
この際、上記硬化性樹脂組成物を硬化させるためのエネルギー線の照射方向としては、凹部形成用基板側からでもよく、基材側からでもよい。ただし、基材側から照射する場合は、基材が透明材料である必要があり、凹部形成用基板側から照射する場合は、凹部形成用基板が透明材料である必要がある。
【０２３６】
（iii）第７の態様
本発明において、硬化工程の第７の態様は、硬化性樹脂組成物を基材または凹部形成用基板上に塗布し、上記硬化性樹脂組成物を挟んで基材および凹部形成用基板を重ね合わせて配置し、上記硬化性樹脂組成物から凹部形成用基板を剥離し、エネルギーを照射して上記硬化性樹脂組成物を硬化し、凹部または凸部を形成するものである。
【０２３７】
この際、上記硬化性樹脂組成物を硬化させるためのエネルギー線の照射方向としては、硬化性樹脂組成物側からでもよく、基材側からでもよい。ただし、基材側から照射する場合は、基材が透明材料である必要がある。
【０２３８】
また、硬化性樹脂組成物から凹部形成用基板を剥離した後に、硬化性樹脂組成物を硬化させることから、硬化性樹脂組成物は凹部形成用基板を剥離した後も凹部を維持している必要がある。よって、硬化性樹脂組成物が所定の粘度を有するように、硬化性樹脂組成物から凹部形成用基板を剥離する前に、予め半硬化状態とさせてもよい。
【０２３９】
（凹部形成工程）
本発明における樹脂層形成工程においては、上記硬化性樹脂組成物または上記硬化性樹脂から上記凹部形成用基板を剥離してパターン状の凹部または凸部を形成する凹部形成工程が行われる。
【０２４０】
上記硬化性樹脂組成物もしくは上記硬化性樹脂から凹部形成用基板を剥離する方法としては、硬化性樹脂組成物もしくは硬化性樹脂が凹部形成用基板から剥がれ、基材に密着しており、かつ凹部が形成されていれば、特に限定されるものではない。
【０２４１】
また、本発明においては、凹部形成用基板が凹凸用円筒ドラムにより移動し、基材が基材用円筒ドラムにより移動しており、上記二つの円筒ドラム上で硬化性樹脂組成物または硬化性樹脂を挟んで基材および凹部形成用基板を重ね合わせ、上記硬化性樹脂組成物または上記硬化性樹脂から上記凹部形成用基板を剥離し、上記基材上に連続的に凹部を複製することにより、凹部を有する樹脂層が形成されてもよい。さらに、上記凹部形成用基板が、凹凸用円筒ドラムであってもよい。ロールトゥロールプロセスを経ることにより、基材上に凹部の複製を連続的に行うことができ、製造効率が向上するからである。また、このような凹部形成用基板の原版を一度作製するだけで、任意の方向に光学軸をもつ光学補償板等に用いることが可能な積層体を大量に製造できるからである。
【０２４２】
（その他）
本発明においては、上記樹脂層形成工程の後、凹部を有する樹脂層表面を親水化する親水化処理工程が行われることが好ましい。通常、上述した樹脂層形成工程を行うと、形成された樹脂層表面は撥水性が高くなり、板状分子が十分に配向しない可能性があるからである。なお、親水化処理方法に関しては、上述した「Ａ．積層体」の樹脂層の項に記載したものと同様であるので、ここでの説明は省略する。
【０２４３】
２．液晶層形成工程
次に、本発明における液晶層形成工程について説明する。本発明における液晶層形成工程は、上記配向層上に液晶組成物を塗布し、上記配向層によりネマチック液晶を配向させ、上記ネマチック液晶の配向状態を固定化することにより液晶層を形成する工程である。
【０２４４】
本発明に用いられる液晶組成物は、上述した「Ａ．積層体」の液晶層の項に記載したネマチック液晶を含有するものである。また、上記液晶組成物を配向層上に塗布する際には、液晶組成物を融解させて用いてもよく、また液晶組成物を溶媒に溶解して用いてもよい。
【０２４５】
上記液晶組成物を溶解させるために用いられる溶媒としては、上述したネマチック液晶等を溶解することができ、かつ上記配向層の配向能を阻害しない溶媒であれば特に限定されるものではない。例えば、ベンゼン、トルエン、キシレン、ｎ−ブチルベンゼン、ジエチルベンゼン、テトラリン等の炭化水素類；メトキシベンゼン、１，２−ジメトキシベンゼン、ジエチレングリコールジメチルエーテル等のエーテル類；アセトン、メチルエチルケトン、メチルイソブチルケトン、シクロヘキサノン、２，４−ペンタンジオン等のケトン類；酢酸エチル、プロピレングリコールモノメチルエーテルアセテート、プロピレングリコールモノエチルエーテルアセテート、γ−ブチロラクトン等のエステル類；２−ピロリドン、Ｎ−メチル−２−ピロリドン、ジメチルホルムアミド、ジメチルアセトアミド等のアミド系溶媒；ｔ−ブチルアルコール、ジアセトンアルコール、グリセリン、モノアセチン、エチレングリコール、トリエチレングリコール、ヘキシレングリコール等のアルコール類；フェノール、パラクロロフェノール等のフェノール類；メチルセロソルブ、エチルセロソルブ、ブチルセロソルブ、エチレングリコールモノメチルエーテルアセテート等のセロソルブ類等の１種または２種以上が使用可能である。
【０２４６】
また、単一種の溶媒を使用しただけでは、上記ネマチック液晶等の溶解性が不十分であったり、上述したように配向層が侵食されたりする場合があるが、２種以上の溶媒を混合使用することにより、この不都合を回避することができる。上記の溶媒の中にあって、単独溶媒として好ましいものは、炭化水素類およびグリコールモノエーテルアセテート系溶媒であり、混合溶媒として好ましいのは、エーテル類またはケトン類と、グリコール系溶媒との混合系である。液晶組成物を溶媒に溶解させた溶液の濃度は、ネマチック液晶の溶解性や、目的とする液晶層の厚みに依存するため一概には規定できないが、通常は０．１〜４０重量％、好ましくは１〜２０重量％の範囲で調製される。溶液の濃度が低すぎると、ネマチック液晶が配向しにくくなる可能性があり、逆に溶液の濃度が高すぎると、溶液の粘度が高くなるので均一な塗膜を形成しにくくなる場合があるからである。
【０２４７】
さらに、上記液晶組成物には、本発明の目的を損なわない範囲内で、下記に示すような化合物を添加することができる。添加できる化合物としては、例えば、多価アルコールと１塩基酸または多塩基酸を縮合して得られるポリエステルプレポリマーに、（メタ）アクリル酸を反応させて得られるポリエステル（メタ）アクリレート；ポリオール基と２個のイソシアネート基を持つ化合物を互いに反応させた後、その反応生成物に（メタ）アクリル酸を反応させて得られるポリウレタン（メタ）アクリレート；ビスフェノールＡ型エポキシ樹脂、ビスフェノールＦ型エポキシ樹脂、ノボラック型エポキシ樹脂、ポリカルボン酸ポリグリシジルエステル、ポリオールポリグリシジルエーテル、脂肪族または脂環式エポキシ樹脂、アミンエポキシ樹脂、トリフェノールメタン型エポキシ樹脂、ジヒドロキシベンゼン型エポキシ樹脂等のエポキシ樹脂と、（メタ）アクリル酸を反応させて得られるエポキシ（メタ）アクリレート等の光重合性化合物；アクリル基やメタクリル基を有する光重合性の液晶性化合物等が挙げられる。上記液晶組成物に対するこれら化合物の添加量は、本発明の目的が損なわれない範囲で選択される。これらの化合物の添加により、ネマチック液晶の硬化性が向上し、得られる液晶層の機械強度が増大し、またその安定性が改善される。
【０２４８】
このような液晶組成物の塗布方法としては、例えばスピンコート法、ロールコート法、プリント法、浸漬引き上げ法、カーテンコート法(ダイコート法)、キャスティング法、バーコート法、ブレードコート法、スプレーコート法、グラビアコート法、リバースコート法、押し出しコート法等が挙げられる。
【０２４９】
本発明においては、上述したように液晶組成物を配向層上に塗布することにより塗膜を形成する方法の他に、例えばドライフィルム等を予め形成して、これを配向層上に積層する方法をとることも可能である。本発明においては、中でも、液晶組成物を溶媒に溶解し、これを配向層上に塗布し、溶媒を乾燥させる方法が好ましく用いられる。このような方法は、その他の方法と比較して工程上簡便であるからである。
【０２５０】
溶媒の乾燥方法としては、一般的に溶媒の乾燥に用いられている方法、例えば減圧乾燥もしくは加熱乾燥、さらにはこれらを組み合わせる方法等が挙げられる。
【０２５１】
本発明においては、上述したように配向層上に液晶組成物を塗布して乾燥させた後、液晶組成物中のネマチック液晶を配向層により配向させる。ネマチック液晶の配向処理は、通常、Ｎ−Ｉ転移点以下で熱処理する方法等により行われる。ここで、Ｎ−Ｉ転移点とは、液晶相から等方相へ転移する温度を示すものである。
【０２５２】
また本発明においては、ネマチック液晶を配向させた後、ネマチック液晶の配向状態が固定化されるものである。ネマチック液晶の配向状態の固定化処理は、用いられるネマチック液晶によって異なる方法により行われる。具体的には、ネマチック液晶が重合性液晶材料である場合と、重合性をもたない高分子液晶材料である場合とに分かれる。以下、重合性液晶材料の場合と、重合性をもたない高分子液晶材料である場合とに分けて説明する。
【０２５３】
（１）重合性液晶材料
本発明において、重合性液晶材料の配向状態の固定化処理は、重合性液晶材料からなる塗膜に対して、重合を活性化する活性放射線を照射する方法により行われる。
【０２５４】
本発明でいう活性放射線とは、重合性の材料に対して重合を起こさせる能力がある放射線をいい、必要であれば重合性材料内に光重合開始剤が含まれていてもよい。なお、光重合開始剤については、上述した「Ａ．積層体」の液晶層の項に記載したものと同様であるので、ここでの説明は省略する。
【０２５５】
活性放射線としては、重合性液晶材料を重合せさることが可能な放射線であれば特に限定されるものではないが、通常は装置の容易性等の観点から紫外光または可視光線が使用され、波長が１５０〜５００ｎｍ、好ましくは２５０〜４５０ｎｍ、さらに好ましくは３００〜４００ｎｍの照射光が用いられる。
【０２５６】
本発明においては、光重合開始剤が紫外線（ＵＶ）でラジカルを発生し、重合性液晶材料がラジカル重合するような重合性液晶材料に対して、紫外線（ＵＶ）を活性放射線として照射する方法が好ましい方法であるといえる。活性放射線としてＵＶを用いる方法は、既に確立された技術であることから、用いる光重合開始剤を含めて、本発明への応用が容易であるからである。
【０２５７】
この照射光の光源としては、低圧水銀ランプ（殺菌ランプ、蛍光ケミカルランプ、ブラックライト）、高圧放電ランプ（高圧水銀ランプ、メタルハライドランプ）、ショートアーク放電ランプ（超高圧水銀ランプ、キセノンランプ、水銀キセノンランプ）などが例示できる。中でも、メタルハライドランプ、キセノンランプ、高圧水銀ランプ灯等の使用が推奨される。また、照射強度は、重合性液晶材料の組成や光重合開始剤の多寡によって適宜調整されて照射される。
【０２５８】
このような活性照射線の照射による固定化処理は、重合性液晶材料が液晶相となる温度条件で行ってもよく、また液晶相となる温度より低い温度で行ってもよい。一旦液晶相となった重合性液晶材料は、その後温度を低下させても、配向状態が急に乱れることはないからである。
【０２５９】
（２）重合性をもたない高分子液晶材料
本発明において、重合性をもたない高分子液晶材料を用いた場合の配向状態の固定化処理は、処理温度を液晶相となる温度から、固相となる温度に低下させる方法により行われる。高分子液晶材料を配向層により配向させ、この状態で処理温度をガラス状態となる温度まで下げることにより、液晶層とすることができるのである。
【０２６０】
３．その他
本発明の積層体の製造方法を用いて、例えば光学補償板、光学補償偏光板、積層型光学補償板、液晶表示素子用基板、液晶表示素子などを製造することができる。
【０２６１】
本発明の積層体の製造方法を用いて液晶表示素子用基板を製造するには、例えば、上述した積層体の製造方法により積層体を形成する積層体形成工程と、上記積層体上に電極層を形成する電極層形成工程と、上記電極層上に配向膜を形成する配向膜形成工程とを行うことにより、液晶表示素子用基板を製造することができる。
【０２６２】
電極層の形成方法としては、ＣＶＤ法、スパッタリング法、イオンプレーティング法等の蒸着方法により形成することができる。また、配向膜の形成方法としては、一般的な配向膜の形成方法を用いることができ、例えばラビング処理、光配向処理等が挙げられる。
【０２６３】
なお、液晶表示素子用基板のその他の点に関しては、上述した「Ｅ．液晶表示素子用基板」に記載したものと同様であるので、ここでの説明は省略する。
【０２６４】
また、本発明の積層体の製造方法を用いて液晶表示素子を製造する際には、上述した液晶表示素子用基板の製造方法を用いることが好ましい。上記液晶表示素子用基板と、基材上に電極層および配向膜を有する対向基板とを、それぞれの配向膜が向かい合うように配置し、その間に液晶を注入することにより、液晶表示素子を製造することができる。
【０２６５】
例えば、液晶表示素子用基板の配向膜上にスペーサーとしてビーズを分散させ、周囲にシール剤を塗布して、液晶表示素子用基板および対向基板をそれぞれの配向膜が対向するように貼り合わせ、熱圧着させる。そして、注入口からキャピラリー効果を利用し、液晶を加熱して等方相またはネマチック相の状態で注入し、注入口を紫外線硬化樹脂等により封鎖する。その後、液晶を徐冷することにより配向させる。さらに、対向基板の外側に偏光板を貼り合わせることにより、液晶表示素子を得ることができる。
【０２６６】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０２６７】
以下、本発明について実施例を用いて具体的に説明する。
［実施例１］
（樹脂層の形成）
洗浄したＩＴＯ付きガラス基板上に、エタノールに溶解した０．１ｗｔ％のシランカップリング剤をスピンナーを用いて塗布し、乾燥させて、１０ｎｍのアンカー層を形成した。このアンカー層上に、下記組成のＵＶ硬化性アクリレート系樹脂組成物を塗布し、所望のパターン状の凸部を形成したポリカーボネート製の凹部形成用基板を押し付け、１００ｋｇ／ｃｍ２の圧力で１分間プレスしながら、約１００ｍＪ／ｃｍ２の紫外線を照射して、上記ＵＶ硬化性アクリレート系樹脂組成物を硬化させた。さらに、凹部形成用基板を剥離し、３０００ｍＪ／ｃｍ２の紫外線を照射して完全に上記ＵＶ硬化性アクリレート系樹脂組成物を硬化させて、パターン状の凹部を形成した。このパターン状の凹部は、凹部の幅：０．２μｍ、凸部の幅：０．２μｍ、ピッチ：０．４μｍ、深さ：０．２μｍであり、ストライプ形状のパターンであった。これにより樹脂層を形成した。
【０２６８】
＜ＵＶ硬化性アクリレート系樹脂組成物＞
・ゴーセラックＵＶ−７５００Ｂ（日本合成化薬社製）            ４０重量部
・１，６−へキサンジオールアクリレート（日本化薬社製）        ３５重量部
・ペンタエリスリトールアクリレート（東亜合成化学社製）        ２１重量部
・１−ヒドロキシシクロヘキシルフェニルケトン
（チバ・スペシャルティ・ケミカルズ社製）                    ２重量部
・ベンゾフェノン（日本化薬社製）                                ２重量部
【０２６９】
（配向層の形成）
よく洗浄した上記樹脂層上に、二色性を有する板状分子を含有するインキ（Ｏｐｔｉｖａ社製、製品名：Ｎ０１５）をインクジェットを用いて塗布し、乾燥させた後、１５％の塩化バリウム水溶液に約１秒間浸漬させた。さらに、これを洗浄して、再度乾燥させて、０．３μｍ厚の光学補償機能を有する配向層を形成した。この配向層の光学軸を測定したところ、ストライプ状の凹部に沿って垂直方向であった。
【０２７０】
（液晶層の形成）
下記化学式で表されるネマチック液晶性を示す重合性液晶材料と、光重合開始剤（チバ・スペシャルティ・ケミカルズ社製、商品名：ＩＲＧ９０７）とを１００：５（重量％比）の割合で混合した粉体を、トルエンに３０重量％となるように溶解して、液晶組成物を調製した。
【０２７１】
【化１８】
2006171259.tif 000020
【０２７２】
この液晶組成物を、上記配向層上にバーコートを用いて塗布した。さらに、溶媒を蒸発させた後、８０℃で３分間配向処理を行って液晶を配向させ、紫外線を照射して液晶を重合させることにより、光学補償機能を有する液晶層を形成した。この液晶層の光学軸を測定したところ、上記配向層の光学軸に垂直方向であった。
【０２７３】
［実施例２］
（樹脂層の形成）
実施例１と同様にして樹脂層を形成した。
【０２７４】
（配向層の形成）
板状分子として、二色性を有する板状分子を含有するインキ（Ｏｐｔｉｖａ社製、製品名：Ｙ０１５）を用いた以外は、実施例１と同様にして光学補償機能を有する配向層を形成した。この配向層の光学軸を測定したところ、ストライプ状の凹部に沿って垂直方向であった。
【０２７５】
（液晶層の形成）
さらに、実施例１と同様にして光学補償機能を有する液晶層を形成した。この液晶層の光学軸を測定したところ、上記配向層の光学軸に垂直方向であった。
【０２７６】
［実施例３］
（樹脂層の形成）
実施例１と同様にして樹脂層を形成した。
【０２７７】
（配向層の形成）
実施例１と同様にして偏光機能を有する配向層を形成した。この配向層の偏光度は９８％で、偏光軸はストライプ状の凹部に沿って平行方向であり、吸収軸はストライプ状の凹部に沿って垂直方向であった。
【０２７８】
（液晶層の形成）
さらに、実施例１と同様にして光学補償機能を有する液晶層を形成した。この液晶層の光学軸を測定したところ、上記配向層の吸収軸に垂直方向であった。
【図面の簡単な説明】
【０２７９】
【図１】本発明の積層体の一例を示す概略断面図である。
【図２】本発明に用いられる板状分子を説明するための説明図である。
【図３】本発明に用いられる板状分子およびネマチック液晶を説明するための説明図である。
【図４】本発明の積層体の他の例を示す概略断面図である。
【図５】本発明に用いられる板状分子を説明するための説明図である。
【図６】本発明に用いられる樹脂層の凹部を説明するための説明図である。
【図７】本発明の液晶表示素子用基板の一例を示す概略断面図である。
【図８】本発明の液晶表示素子用基板の他の例を示す概略断面図である。
【図９】本発明の積層体の製造方法の一例を示す工程図である。
【図１０】本発明の積層体の製造方法における樹脂層形成工程の一例を示す工程図である。
【符号の説明】
【０２８０】
１  …  基材
２  …  配向層
２ａ  …  樹脂層
２ｂ  …  カラムナー層
３  …  液晶層
４  …  電極層
５  …  配向膜
６  …  偏光板
１１  …  積層体
１２  …  板状分子
１２´  …  カラム構造
１３  …  ネマチック液晶
ｎ  …  法線方向
【図１】
2006171259.tif 000021
【図２】
2006171259.tif 000022
【図３】
2006171259.tif 000023
【図４】
2006171259.tif 000024
【図５】
2006171259.tif 000025
【図６】
2006171259.tif 000026
【図７】
2006171259.tif 000027
【図８】
2006171259.tif 000028
【図９】
2006171259.tif 000029
【図１０】
2006171259.tif 000030